(57)【要約】本発明は、導電性ポリマーフィルムを検出部として有する高感度の電位差測定センサの前処理の方法に関する。【選択図】図１
2005501254.tif 000002
【特許請求の範囲】
【請求項１】
導電性電極に導電性ポリマーをコーティングすることにより、高感度の電位差測定センサを製造する方法であって、
（ａ）０．００２〜０．０５Ｍの範囲の濃度の導電性ポリマーからなる単量体単位と、ドーピング剤としても作用する、０．０００１〜０．００５Ｍの範囲の濃度の支持電解質とを備える、電気化学重合のための水溶液を作成する工程と、
（ｂ）電気化学重合のための前記水溶液と、補助電極と、導電性ポリマーがコーティングされる一つ又はそれ以上の作用電極と、任意の参照電極とを備える電気化学重合セルを構成する工程と、
（ｃ）以下の電気化学的方法、すなわち、
（i）コーティングされる前記作用電極と前記補助電極との間のＡｇ／ＡｇＣｌ参照電極に対して、−０．２〜＋０．２Ｖの範囲の周期的な電圧を印加することと、
（ii）作用電極を流れる電荷の総量が、１０〜２５０ｍＣ／ｃｍ２の範囲内に収まるように、所定時間、コーティングされる作用電極と補助電極との間に、０．０１〜１ｍＡ／ｃｍ２の範囲の所定の電流密度で、単一又は複数の電流工程において一定の電流を印加することと、
（iii）前記作用電極を流れる電荷の総量が、１０〜２５０ｍＣ／ｃｍ２の範囲内に収まるように、所定時間、コーティングされる作用電極と参照電極との間に、０〜３Ｖの範囲で、単一又は複数の電圧工程において一定の電圧を印加することと、
（iv）前述した全ての溶液濃度及び電気化学パラメータが厳守される、他のいずれかの電気化学的手法と
のうちの少なくとも一つを用いた、前記電気化学重合溶液からのポリマーの電気化学合成によって、前記作用電極にポリマーフィルムをコーティングする工程と
を含む方法。
【請求項２】
工程（ｃ）において、前記電気化学法（i）、（ii）、（iii）及び（iv）は、前記電気化学重合溶液からのポリマーの電気化学合成により、前記電極をポリマーフィルムでコーティングするために、連続的又はいずれかの組合せで実行される、請求項１に記載の方法。
【請求項３】
工程（ｃ）が、電気化学法（i）及び（ii）又は（ii）及び（iii）を連続的に実行することを備える、請求項２に記載の方法。
【請求項４】
導電性ポリマーでの導電性電極のコーティングにより高感度電位差測定センサを製造する方法であって、２つ又はそれ以上の電流工程が、定電流法において適用される方法。
【請求項５】
導電性ポリマーでの導電性電極のコーティングにより高感度電位差測定センサを製造する方法であって、２つ又はそれ以上の電圧工程が、定電圧法において適用される方法。
【請求項６】
導電性ポリマーでの導電性電極のコーティングにより高感度電位差測定センサを製造する方法であって、好ましくは、定電流法、変動電圧法、定電圧法、又は他の電気化学法から選択された、２つ又はそれ以上の重合法が適用される方法。
【請求項７】
前記電気化学重合溶液中の、前記導電性ポリマーからなる単量体単位と支持電解質の濃度の比が、２：１〜３０：１の範囲、より好ましくは、５：１〜３０：１の範囲である、請求項１〜請求項６のいずれか一項に記載の方法。
【請求項８】
前記電気化学重合溶液中の、前記導電性ポリマーからなる単量体単位と支持電解質の濃度の比が、２５：１程度である、請求項７に記載の方法。
【請求項９】
前記導電性ポリマーからなる単量体単位が、ピロール、チオフェン、フラン又はそれらの混合物である、請求項１〜請求項８のいずれか一項に記載の方法。
【請求項１０】
硫酸ドデシルナトリウムを前記支持電解質として使用する、請求項１〜請求項９のいずれか一項に記載の方法。
【請求項１１】
単一の重合反応での２つ又はそれ以上の高感度電位差測定センサの製造に用いる方法であって、工程（ｂ）の電気化学重合のための前記セルにおいて、コーティングすべき２つ又はそれ以上の電極が、１つの共通の電気的接触を有する１つのユニットに組み合わせられる、請求項１〜請求項１０のいずれか一項に記載の方法。
【請求項１２】
変動電圧法又は定電流法でコーティングすべき全ての電極が、前記補助電極から等距離に配置されている、請求項１１に記載の方法。
【請求項１３】
コーティングすべき全ての電極が、前記参照電極から好ましくは等距離に配置されている、請求項１１又は請求項１２に記載の方法。
【請求項１４】
前記方法（i）において、周期電圧が、１〜１５周期印加される、請求項１に記載の方法。
【請求項１５】
前記方法（ii）において、施す電流工程の数が、１〜５である、請求項１に記載の方法。
【請求項１６】
（ｄ）工程（ｃ）で得られた、導電性ポリマーをコーティングした電極を、脱イオン水中で洗浄する工程と、
（ｅ）前記導電性ポリマー層から非結合水を除去する工程とからなる追加的な工程と
を更に含む、請求項１〜請求項１５のいずれか一項に記載の方法。
【請求項１７】
工程（ｄ）において、導電性ポリマーをコーティングした電極を、該導電性ポリマー及び支持電解質の単量体単位のトレースが検出できなくなるまで、脱イオン水で洗浄する、請求項１６に記載の方法。
【請求項１８】
工程（ｅ）において、前記非結合水が、前記電極を恒温器内で少なくとも８時間加熱することにより、前記導電性ポリマー層から除去される、請求項１６又は請求項１７に記載の方法。
【請求項１９】
前記加熱温度が、２５〜５０℃、好ましくは、３０〜４０℃の範囲内である、請求項１８に記載の方法。
【請求項２０】
工程（ｅ）において、前記非結合水が、凍結乾燥によって前記導電性ポリマー層から除去される、請求項１６又は請求項１７に記載の方法。
【請求項２１】
導電性ポリマーをコーティングした電位差測定センサの分析感度を検査する方法であって、当該方法が、以下の連続する工程、すなわち、
（ａ）受動吸着により、前記センサにストレプトアビジンをコーティングする工程と、
（ｂ）前記ストレプトアビジンをコーティングしたセンサに、スクロース保護膜を施すか、あるいは、工程ａ）においてストレプトアビジンと共に施す工程と、
（ｃ）工程（ｂ）で得られ、洗浄した前記センサを、所定時間、既知の濃度のビオチン標識ホースラディッシュペルオキシダーゼを含有する溶液と接触させる工程と、
（ｄ）前記センサ及び参照電極の両方を、水素ドナーを含む塩基性電解質溶液に浸漬したときの、該センサと参照電極間の電位差を監視する工程と、
（ｅ）前記塩基性電解質溶液を、ホースラディッシュペルオキシダーゼのための基質を追加的に含むことを除いて、該塩基性電解質溶液と同一の組成を有するエンハンサー電解質溶液と置換し、該エンハンサー電解質溶液中に浸漬されたときの、前記センサと参照電極間の電位差を監視する工程と、
（ｆ）工程（ｄ）及び（ｅ）で得られた電位差の測定値の差を計算し、得られた結果を、予め規定された基準となるセンサの使用によって得られた基準結果と比較する工程と
を含む方法。
【請求項２２】
前記スクロース保護膜を施す工程が、前記センサをスクロースの水溶液中に浸漬した後に、該センサを乾燥させることによって実施される、請求項２１に記載の方法。
【請求項２３】
工程（ａ）及び（ｂ）が、スクロース溶液中のストレプトアビジンの滴下を前記センサに施した後、該センサを乾燥させることによって同時に実施される、請求項２１に記載の方法。
【請求項２４】
前記水素ドナーが、ホースラディッシュペルオキシダーゼとの相互作用の結果としてのその酸化還元状態の大きな変化を有し、それにより高電位測定応答を実現できる水素ドナーである、請求項２１〜請求項２３のいずれか一項に記載の方法。
【請求項２５】
前記水素ドナーが、０．１ｎｇ／ｍｌのビオチン化ＨＲＰの場合に、ホースラディッシュペルオキシダーゼとの相互作用の結果として、少なくとも１０ｍＶのセンサ電位差測定応答を可能にする水素ドナーである、請求項２４に記載の方法。
【請求項２６】
前記水素ドナーが、コニフェロール、グアイヤコール又はＭＢＴＨである、請求項２４に記載の方法。
【請求項２７】
前記ホースラディッシュペルオキシダーゼのための基質が、過ホウ酸ナトリウム又は過酸化水素である、請求項２１〜請求項２６のいずれか一項に記載の方法。
【請求項２８】
有機過酸化物が、ホースラディッシュペルオキシダーゼのための基質として使用される、請求項２１〜請求項２６のいずれか一項に記載の方法。
【請求項２９】
前記有機過酸化物が、メチルヒドロペルオキシド、エチルヒドロペルオキシド又はｐ−ニトロペルオキシ安息香酸である、請求項２８に記載の方法。
【請求項３０】
導電性ポリマーでコーティングされた導電性電極を備える電位差測定センサを前処理する方法であって、
（ａ）導電性電極を、導電性ポリマー及び支持電解質の単量体単位を備える重合溶液からの電気化学重合により、導電性ポリマーでコーティングすることと、
（ｂ）工程（ａ）で得られた、導電性ポリマーをコーティングした電極を、脱イオン水中で洗浄することと、
（ｃ）導電性ポリマー層から非結合水を除去することと
を含む方法。
【請求項３１】
工程（ｂ）において、前記導電性ポリマーをコーティングした電極が、前記導電性ポリマー及び支持電解質の単量体単位のトレースが検出できなくなるまで、脱イオン水で洗浄される、請求項３０に記載の方法。
【請求項３２】
工程（ｃ）において、前記電極を恒温器内で少なくとも８時間加熱することにより、前記非結合水を前記導電性ポリマー層から除去する、請求項３０又は請求項３１に記載の方法。
【請求項３３】
前記加熱温度が、２５〜５０℃、好ましくは、３０〜４０℃の範囲内である、請求項３２に記載の方法。
【請求項３４】
工程（ｅ）において、前記非結合水が、凍結乾燥によって前記導電性ポリマー層から除去される、請求項３０又は請求項３１に記載の方法。
【請求項３５】
受容体又は生体受容体又は蛋白質でコーティングされた導電性ポリマーを有する導電性電極を備える電位差測定センサであって、保護物質からなるコーティングが、前記導電性ポリマーの上面に施されている、電位差測定センサ。
【請求項３６】
前記保護物質が、蛋白質安定剤である、請求項３５に記載の電位差測定センサ。
【請求項３７】
前記保護物質がスクロース、トレハロース、イノシトール、セロビオース、ラクチトール、又はポリマー、好ましくはデキストラン又はポリグリコールを有するそれらの混合物である、請求項３６に記載の電位差測定センサ。
【請求項３８】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記分析物が、前記固定された又は吸着した受容体に結合するように、前記試料を含む検査溶液と接触させる工程と、
（ｃ）前記センサを、固定された又は吸着した受容体に結合する場所とは異なる場所で、前記分析物に結合することができる第２の受容体を含む溶液に接触させる工程であって、前記第２の受容体が、ペルオキシダーゼである少なくとも一つの酵素標識と共役する工程と、
（ｄ）前記センサ及び参照電極の両方を、ペルオキシダーゼとの相互作用の結果として、非常に大きなその酸化還元状態の変化を呈し、それにより高電位差測定応答を実現できる水素ドナーである水素ドナーを備える塩基性電解質溶液に浸漬したときの、該センサと参照電極間の電位差を監視する工程と、
（ｅ）前記センサ及び参照電極を、前記酵素のための基質を追加的に含むことを除いて、前記塩基性電解質溶液と同一の組成を有するエンハンサー電解質溶液に移し、該エンハンサー電解質溶液中に浸漬されたときの、該センサと参照電極間の電位差を監視する工程と、
（ｆ）工程（ｄ）及び（ｅ）で得られた電位差の測定値の差を計算し、得られた結果を前記試料中の分析物の濃度と関連付ける工程と
を含む方法。
【請求項３９】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記所望の分析物が、前記固定された又は吸着した受容体に結合するように、前記試料を含む検査溶液と接触させる工程と、
（ｃ）前記センサを、前記固定された又は吸着した受容体に結合することができる拮抗生体分子を含む溶液と接触させる工程であって、前記拮抗生体分子が、ペルオキシダーゼである少なくとも一つの酵素と共役する工程と、
（ｄ）前記センサ及び参照電極の両方を、ペルオキシダーゼとの相互作用の結果として、非常に大きなその酸化還元状態の変化を呈し、それにより高電位差測定応答を実現できる水素ドナーである水素ドナーを備える塩基性電解質溶液に浸漬したときの、該センサと参照電極間の電位差を監視する工程と、
（ｅ）前記センサ及び参照電極を、前記酵素のための基質を追加的に含むことを除いて、前記塩基性電解質溶液と同一の組成を有するエンハンサー電解質溶液に移し、該エンハンサー電解質溶液中に浸漬したときの、該センサと参照電極間の電位差を監視する工程と、
（ｆ）工程（ｄ）及び（ｅ）で得られた電位差の測定値の差を計算し、得られた結果を前記試料中の分析物の濃度と関連付ける工程と
を含む方法。
【請求項４０】
前記水素ドナーが、ペルオキシダーゼとの相互作用の結果として、対象の分析物濃度に対して、少なくとも１０ｍＶのセンサ電位差測定応答を可能にする水素ドナーである、請求項３８又は請求項３９に記載の方法。
【請求項４１】
前記水素ドナーが、コニフェロール、グアイヤコール又はＭＢＴＨである、請求項４０に記載の方法。
【請求項４２】
前記ペルオキシダーゼ基質が、過ホウ酸ナトリウム、過酸化水素又は有機過酸化物である、請求項４０〜請求項４１のいずれか一項に記載の方法。
【請求項４３】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記分析物が、前記固定された又は吸着した受容体に結合するように、前記試料を含む検査溶液と接触させる工程と、
（ｃ）前記センサを、固定された又は吸着した受容体に結合する場所とは異なる場所で、前記分析物に結合することができる第２の受容体を含む溶液に接触させる工程であって、前記第２の受容体が、ペルオキシダーゼと共役する工程と、
（ｄ）前記センサ及び参照電極の両方を塩基性電解質溶液に浸漬したときの、該センサと参照電極間の電位差を監視する工程と、
（ｅ）前記センサ及び参照電極を、ペルオキシダーゼ基質を追加的に含むことを除いて、前記塩基性電解質溶液と同一の組成を有するエンハンサー電解質溶液に移し、該エンハンサー電解質溶液中に浸漬したときの、該センサと参照電極間の電位差を監視する工程であって、前記ペルオキシダーゼ基質が、過ホウ酸ナトリウム、過酸化水素又は有機過酸化物である、工程と、
（ｆ）工程（ｄ）及び（ｅ）で得られた電位差の測定値の差を計算し、得られた結果を前記試料中の分析物の濃度と関連付ける工程と
を含む方法。
【請求項４４】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記分析物が、前記固定された又は吸着した受容体に結合するように、前記試料を含む検査溶液と接触させる工程と、
（ｃ）前記センサを、前記固定された又は吸着した受容体に結合することができる拮抗生体分子を含む溶液と接触させる工程であって、前記拮抗生体分子がペルオキシダーゼと共役する工程と、
（ｄ）前記センサ及び参照電極の両方を塩基性電解質溶液に浸漬したときの、該センサと参照電極間の電位差を監視する工程と、
（ｅ）前記センサ及び参照電極を、ペルオキシダーゼ基質を追加的に含むことを除いて、前記塩基性電解質溶液と同一の組成を有するエンハンサー電解質溶液に移し、該エンハンサー電解質溶液中に浸漬したときの、該センサと参照電極間の電位差を監視する工程であって、前記ペルオキシダーゼ基質が、過ホウ酸ナトリウム、過酸化水素又は有機過酸化物である、工程と、
（ｆ）工程（ｄ）及び（ｅ）で得られた電位差の測定値の差を計算し、得られた結果を前記試料中の分析物の濃度と関連付ける工程と
を含む方法。
【請求項４５】
前記有機過酸化物が、メチルヒドロペルオキシド、エチルヒドロペルオキシド又はｐ−ニトロペルオキシ安息香酸である、請求項４３又は請求項４４に記載の方法。
【発明の詳細な説明】
【発明の分野】
【０００１】
本発明は、導電性ポリマーフィルムを検知素子として有する高感度電位差測定センサの前処理の方法に関する。本発明は、医学、バイオテクノロジー、農業、生態学の分野に適用でき、さらに、環境モニタリングや食品品質保障に適用でき、特に、臨床診断、プロテオミクス、細胞分析、環境及び製造モニタリング及び研究のために行われる生体液及び環境流体の検体検査に適用できる。
【発明の背景】
【０００２】
導電性ポリマーフィルムを検知素子として有するセンサの使用は、定量電気化学分析の最も有望で魅力的な方法のうちの一つである（下記の論文（以下、省略）［１］）。現在までに、導電性ポリマーをベースにした多数の電気化学センサが記載されている。それらのセンサの特徴は、（電流測定の、電圧電流測定の、化学抵抗性の、電位差測定の）測定の原理、及び分析信号を受信する方法（直接的なセンサ及び非直接的なセンサ）である。
【０００３】
電流測定信号は、一定の電圧を外部のソースからセンサに印加し、該センサ内で起きる化学的及び／又は生化学的な反応によって規定される電流のレベルを測定することによって受信される［２］。電圧電流測定センサ及び化学抵抗性センサは、原則として同様に作動するが、上記印加電圧が一定でないという違いがある場合、特定の方法のための確立したパラメータに従って変更される［２、３］。
【０００４】
一般的に、電流測定方法及び電圧電流測定方法は、電流計、電圧又はポテンシオスタットの外部ソース、対向電極及び参照電極を含む高価な装置を要する［２］。
【０００５】
電位差測定装置は、化学的及び／又は生物学的反応による上記導電性ポリマーの酸化還元合成物の変化から応答を得るものであり、該変化は、上記電位差センサの定常状態の電位の変化を伴う［２、４、５］。本発明の発明者等は、電位差センサが、電流センサ及び電圧電流センサに優る多くの利点を有することに注目する。該利点の一つは、電位差測定法は、高性能の装置を要しないということである。電位差測定装置は、一般に、センサ自体と、参照電極と、高インピーダンス電圧計とを備える[２、６]。第二に、上記信号は、センサの表面積又は形状に依存しない[２]。第三に、測定値の電位差方法の場合、電流測定法及び電圧電流測定法のための電気化学セル及びその結果として生じる複雑な構造の電極（例えば、回転ディスク電極）内での拡散プロセスに関連する問題は、重要な役割を果たさない［２、４］。
【０００６】
電位差測定の利用は、ｐＨ測定のように簡単にすることができ、また上記電位差測定装置は、市販のｐＨ電極又はイオン選択電極と同様にすることができる。
【０００７】
全ての電気化学センサは、２つの種類、すなわち、直接センサと間接センサとに分類することができる。
【０００８】
直接電気化学センサは、該センサ内に固定された、あるいは該センサ上に吸着された非分析物と受容体との相互作用が起きると直ちに信号を生成する。直接センサの実例は、酵素電流測定センサ［２、７、８］、イオン選択電位差測定センサ［９、１０］及び電位差測定免疫センサ［１１、１２、１３］である。通常、非分析物との接触及び測定処理は、同時に行われる。
【０００９】
間接電気化学センサは、電気化学的に活性な標識を伴う非分析物に固有の追加的な薬剤の存在により、信号を生成する。間接群に属する該センサの実例は、電流測定酵素センサ及び電位差測定酵素センサ［２］、表面電位の変化に敏感な電位差測定センサ［１４、１５］、電圧電流測定センサ及び化学抵抗性センサ［１６、１７、１８］である。上記センサと非分析物との接触及び測定処理は、時間的及び空間的に別々に行われる。
【００１０】
上記電圧電流測定センサは、直接センサと間接センサとの中間であると説明することができる。この場合、系内に標識薬剤はないが、培養及び測定工程は、時間的及び空間的に別々に行われ、及び／又は遊離される。
【００１１】
導電性ポリマー層を検知素子として有する高感度電位差測定センサの製造における最も重要な工程は、導電性支持体上へのポリマー膜の形成である。該支持体自体は、通常、貴金属、カーボン又は半導体材料である［１９］。電気化学的合成は、規定の化学的、電気化学的及び機械的特性を有する導電性ポリマーフィルムの製造を可能にする［１９］。
【００１２】
重合プロセスの構成要素としては、モノマー、イオン化溶剤及び少なくとも２つの（補助及び作用）電極が挙げられる［１９］。補助電解液は、通常、重合溶液の導電性を増加させるため、及び重合工程においてポリマーをドーピングするために、該重合溶液内に含まれている。ここで、３種類の主な電気化学合成、すなわち、定電流法、定電圧法及び変動電圧法がある［１９］。
【００１３】
定電流法においては、外部ソースからの一定の電流が、重合溶液中に浸漬された作用電極と補助電極との間に、一定期間印加される。上記参照電極は、上記作用電極の電気化学ポテンシャルを制御するのに使用してもよい［１９、２０、２１］。
【００１４】
定電圧法においては、通常、３つの電極を要する。上記作用電極と補助電極間の電流は、一定期間、該作用電極と補助電極間に印加される、（同様に、上記参照電極によって制御される）外部ソースからの一定の電圧で、電流計セットによって制御される［１９、２０、２１］。
【００１５】
変動電圧法においては、上記作用電極と補助電極間に印加される電圧は一定ではなく、確立した処理に従って変化する［１９、２０、２１］。
【００１６】
電位差酵素センサ又は電位差免疫センサに対する最も重要な特性は、ほとんどの酵素反応は、反応物の酸化還元状態を変化させることを伴う酸化還元プロセスであるため、該センサの酸化還元感度である[４]。ポリマーをベースにしたセンサの酸化還元感度は、上記ポリマーフィルムの酸化還元特性によって完全に定義され［２２］、該酸化還元特性は、重合プロセスの条件及びパラメータによって定義される。
【００１７】
非常に多くの出版物は、導電性ポリマー、例えば、ポリピロールの酸化還元特性の研究に精力を注いでいる［５、２２〜２７］。それらの研究の大部分においては［２２〜２３、２６］、２つの主要な手法が、電位差信号の形成に用いられていることが示されていた。導電性ポリマーの固有の酸化還元状態の不可逆性の変化は、上記ポリマー層と電気化学活性種との相互作用の結果であり、また、「腐食タイプの」形成電位差測定応答と呼ばれる。このプロセスは、上記ポリマーと周囲の溶液との間のイオン交換を常に伴う。他方の手法は、上記ポリマーフィルムを介した該ポリマー表面上のレドックス対の間の電子交換に基づくものである。該ポリマーの固有酸化還元状態は、このプロセスにおいては変化せず、ポリマーと溶液との間のイオン交換は起きない。この場合、上記導電性ポリマーは、金属製電位電極として機能し、その機能は、電子平衡に関するフルムキンの学説によって説明することができる[２２、２８]。これは、「金属タイプ」の電位差測定応答であり、可逆性である。実際には、両手法は、同時に機能するが、それらのうちの一方を優勢にすることができる［２２〜２３、２６、２７］。上記「金属タイプ」は、迅速かつ強力な応答を実現できるので、電位差測定酸化還元センサに有利である[２６]。上記「金属」手法を優勢にする上記重合工程において、上記ポリマーフィルムの特性を変更することが可能である［２２〜２３、２６］。
【００１８】
予め、支持電解質の性質、及びそれに応じてドーパントイオンの性質は、上記ポリマーフィルムの金属特性の唯一の要因であると考えられていた［２２〜２７、２９］。上記ポリマーフィルム内に固定された固定陰イオンが、イオン交換反応に関係せず、固有酸化還元状態の安定性をもたらすことが分かっていた［２３、２６］。そのような電解質の具体例は、硫酸ドデシル［２３］、種々の染料、例えば、インジゴカーミンやメチルブルー［３０、３１］である。しかし、全ての参考文献において、重合溶液中のドーパントイオンの濃度は、上記ポリマーに上記金属特性を与える要因として考えられてない。
【００１９】
本発明の発明者等は、モノマーの濃度及び電気化学重合のための溶液中の支持電解質の濃度を、酸化還元特性の、及びそれに応じて、該ポリマーの酸化還元感度のための、最も重要な要因と考える。上記モノマーの濃度が、ポリマーの導電性に影響を及ぼすことも可能であることが知られている［１９］。本発明の発明者等によるデータによれば、最良の酸化還元感度は、一般に使用されるもの（０．０５〜０．５Ｍ）よりもかなり低い濃度（＜０．０５Ｍ）のモノマーを有する重合溶液を使用して得ることができる。本発明の発明者等は、モノマーの濃度と支持電解質の濃度の比が、特に、酸化還元特性及びポリマーフィルムの厚さの鍵となる要因であることを見出した。モノマーと支持電解質の比及びそれらの濃度は、従来、本発明者等により実施された研究の前までは、ポリマーフィルムの酸化還元特性を決定する要因として考えられていなかった。
【００２０】
文献に記載された導電性ポリマーの電気化学的合成のための相当数の方法があるという事実にもかかわらず、それらの中には、低濃度の生体分子の電位差測定検出に適した高感度センサの製造のための条件及びパラメータが記載されていない。
【００２１】
電気化学的合成の従来の方法のうちのいくつかの実例を以下に示す。
【００２２】
支持電解質が存在する水溶液からのポリピロールをベースとした電気化学センサの前処理のための電位差測定方法は、［３９、４２、４３、４４及び４５］に記載されている。
【００２３】
Ｔａｎｉｇｕｃｈｉ等［３３］は、定電流法を用いて、支持電解質が存在する有機溶媒からポリピロール膜を成長させる方法について記載した。その生成されたポリマーフィルムは、直接電位差測定免疫センサの前処理のために使用された。この方法の一番の欠点は、この方法によって形成された上記センサの感度が悪い（ＩｇＧのｍｇ／ｍｌ）ということである。他の欠点は、このような方法に使用される上記有機溶媒は、非常に有毒であるということである。
【００２４】
水が溶媒として使用される他の定電流法は、［１３、１６、１７、３４、３５、３６、３７、３８、３９、４０、４１］に記載されている。
【００２５】
電気化学センサの前処理のための、支持電解質が存在する水溶液からの、導電性ポリマーの合成のための電気化学重合の変動電圧法は、［９、１０、２７、４６、４７、４８、４９］に記載されている。
【００２６】
上述の論文に記載された方法によって形成されたセンサのほとんどは、電位差測定に用いることを意図したものではなく、他の電気化学的測定又は取り込みを意図するものであった。それらのセンサの全ては、高分析感度、精度及び安定性を要する電位差測定分析に適していない。それらの方法は、本発明に記載された方法に発展させて、該センサの所望の特性を実現することができない。その測定手順は、本発明に記載されたものよりも常に複雑であり、かつ時間がかかる。
【００２７】
本発明の発明者等は、ポリピロールをベースとした電位差測定センサの前処理の変動電圧法についても記載している［５０、５１］。
【００２８】
変動電圧法及び定電流法において、重合溶液を低濃度のモノマーと共に使用する可能性がある［１９］にもかかわらず、上記引用文献のほとんどは、０．０５Ｍ以上の濃度の利用について記載している。そのことは、本発明の発明者等によって強調されてきたので、濃縮されたモノマー溶液から成長されたポリマーフィルムは、高い酸化還元感度を有しておらず、そのため、ポリマーをベースとした電位差測定センサの高感度素子として使用することができない。
【００２９】
低濃度のモノマーについては、唯一、論文［４８］に記述されていたが、その著者は、高濃度の支持電解質（０．５Ｍ）、及び高移動性陰イオン（ＫＣｌ、ＫＮＯ３、ＮａＣｌＯ４、Ｎａ２ＨＰＯ４）を有する高濃度の支持電解質を使用しており、それらの陰イオンは、ポリマーと周囲の溶液との間のイオン交換時に、反応性が高い。そのようなセンサの電位差測定応答は、主に、腐食タイプのメカニズムに属する。このタイプのセンサは、分析物の臨床的又は環境的に関連性のある濃度が、ナノモル、フェムトモル又はアトモルの範囲でごく普通に発生する可能性がある、生物学的酸化還元反応の測定に対して、十分に敏感ではない。他の論文においても、高移動性の陰イオンをドーパントイオンとして使用しており、その結果として、低感度を呈するセンサを生じていた。その著者が、ポリマーにＣｌ-をドープした、Ｈｕｌａｎｉｃｋi等の研究[２７]を実例として示すことができる。この場合、センサは、高濃度のレドックス対（約０．５Ｍ）が存在する場合にのみ、酸化還元感度を示した。
【００３０】
別の論文［９、４９、５１］では、適切なドーパント硫酸ドデシルナトリウムイオンを使用していたが、高濃度のポリマー（０．０５〜０．３Ｍ）であり、高感度の電位差測定酸化還元センサの前処理には適していなかった。
【００３１】
本発明者等は、組み合せにおいて上記ポリマーフィルムの酸化還元特性を決定し、その結果として、従来のものよりも高感度である、ポリマーをベースとした電位差測定センサを形成することができる主要な要因を突き止めた。その要因は、モノマーの濃度、支持電解質の性質及び濃度、重合プロセスのパラメータ、モノマーの濃度と支持電解質の濃度の比である。従来の論文は、１つ又は２つのパラメータ又は条件にのみ記述しており、それらの相乗作用的影響又は干渉については述べていない。本発明の発明者等は、高感度ポリマーフィルムを、上述した要因の全てを組み合せることによって製造することができることを見出した。
【発明の概要】
【００３２】
本発明は、高感度で再現可能な、かつ長期的に安定した、ポリマーをベースとする電位差測定センサの製造に関するものである。
【００３３】
第１の態様においては、本発明は、高酸化還元感度を有するポリマーフィルムの電気化学合成の方法に関し、該ポリマーフィルムは、高感度電位差測定の化学、酵素及び免疫センサの検出部として機能することができる。電気化学合成には、３つの主なタイプ、すなわち、定電流法、定電圧法及び変動電圧法がある［１９］。これらの全ては、単独又は組み合せて、上記ポリピロール層を電気化学的に成長させるのに用いることができる。
【００３４】
従って、本発明は、導電性電極に導電性ポリマーをコーティングすることにより、高感度の電位差測定センサを製造する方法であって、
（ａ）０．００２〜０．０５Ｍの範囲の濃度の導電性ポリマーからなる単量体単位と、ドーピング剤としても作用する、０．０００１〜０．００５Ｍの範囲の濃度の支持電解質とを備える、電気化学重合のための水溶液を作成する工程と、
（ｂ）電気化学重合のための上記水溶液と、補助電極と、導電性ポリマーがコーティングされる一つ又はそれ以上の作用電極と、任意の参照電極とを備える電気化学重合セルを構成する工程と、
（ｃ）以下の電気化学的方法、すなわち、
（i）コーティングされる上記作用電極と上記補助電極との間のＡｇ／ＡｇＣｌ参照電極に対して、−０．２〜＋２．０Ｖの範囲の周期的な電圧を印加することと、
（ii）作用電極を流れる電荷の総量が、１０〜２５０ｍＣ／ｃｍ２の範囲内に収まるように、所定時間、コーティングされる作用電極と補助電極との間に、０．０１〜１ｍＡ／ｃｍ２の範囲の所定の電流密度で、単一又は複数の電流工程において一定の電流を印加することと、
（iii）上記作用電極を流れる電荷の総量が、１０〜２５０ｍＣ／ｃｍ２の範囲内に収まるように、所定時間、コーティングされる作用電極と参照電極との間に、０〜３Ｖの範囲で、単一又は複数の電圧工程において一定の電圧を印加することと、
（iｖ）前述の全ての溶液濃度及び電気化学パラメータが厳守される、他のいずれかの電気化学的手法と、
のうちの少なくとも一つを用いた、上記電気化学重合溶液からのポリマーの電気化学合成によって、上記作用電極にポリマーフィルムをコーティングする工程と
を含む方法を提供する。
【００３５】
この方法の基になることは、本発明者等により行われた研究であり、該研究からは、以下の結論を引き出すことができる。
・ポリマー（例えば、ポリピロール）をベースとした電位差測定センサの酸化還元感度は、電気化学合成が、低濃度のモノマー（例えば、ピロール）（＜０．０５Ｍ）を有する溶液から行われた場合に、かなり（急激に）増す。
・酸化還元感度の増加は、ドーピング剤として作用する支持電解質、例えば、硫酸ドデシルナトリウムが存在する場合に、０．００２〜０．０５Ｍの範囲のモノマー（例えば、ピロール）濃度の範囲に対して認められる。
・酸化還元感度の最大の増加は、モノマー（例えば、ピロール）のモル濃度と支持電解質との比が、２５：１であり（本発明の範囲内で、他の比も用いることができる）、かつ以下の電気化学重合法、すなわち、
i）変動電圧法：（Ａｇ／ＡｇＣｌ参照電極に対して）−０．２〜＋２．０Ｖの範囲の周期的な電圧が、（コーティングされる）上記作用電極と上記参照電極との間に印加される、
ii）定電流法：重合中に通過する総電荷が、１０〜２５０ｍＣ／ｃｍ２の範囲である、一つ又はそれ以上の（段階的な）レベルの電流工程が実施される、
iii）定電圧法：重合中に通過する総電荷が、１０〜２５０ｍＣ／ｃｍ２の範囲である、一つ又はそれ以上の（段階的な）レベルの電圧工程が、上記作用電極と参照電極との間で実施される、
のうちの一つ又はそれ以上が用いられた場合に認められる。
・一つのレベル以上の電流を定電流法に用いること、及び／又は一つのレベル以上の印加電圧を定電圧法に用いることにより、上記センサ特性の緻密な制御が可能になり、そのため、良好な能力特性、例えば、電解重合中に、単一レベルの電流又は電圧を用いる方法よりも良い感度を有するセンサの製造が可能になる。
・上記モノマー及び支持電解質の濃度、該モノマーと支持電解質の比、及び実施された重合手順は、ポリマー（例えば、ポリピロール）をベースとしたセンサの酸化還元感度に相乗作用的に影響を及ぼす。
【００３６】
発明者等の観察結果は、上述したように、酸化還元感度とモノマー濃度等のパラメータとの関連性、支持電解質の性質及び濃度、及びモノマーと支持電解質の比、及び重合手順のパラメータ等のパラメータは、従来の文献において考慮されていなかったので、予想外のことである。上記ポリマーフィルムの酸化還元感度と、上記センサの最終的な分析感度との間には、強い相関関係がある。本発明の非常に重要な側面は、溶液の組成及び重合プロセスのパラメータを変更することにより、酸化還元感度を調節することが可能であるという観察結果である。フェムトモルレベルの感度を必要とする、ウイルス感染（例えば、ＨＩＶ、ＨＢｓＡｇ）の測定のためのセンサを形成することが可能である。分析に関係する範囲が、高濃度にある場合があり、例えば、ジゴキシン（０．５〜５ｎｇ／ｍｌ）あるいは免疫グロブリンＥ（２０〜１０００ｎｇ／ｍｌ）である。
【００３７】
上記測定範囲は、高い濃度にずらすことができ、あるいは、電気化学重合のためのパラメータのセット、又は／及び別の測定手順のための基質系の組成を変更することにより広げることができる。
【００３８】
要約すると、分析感度及び測定範囲は、特定の分析のために調整することができる。このことは、重合溶液中の規定の濃度のモノマー、支持電解質と規定の重合法との特有の組合せと共に、上記センサの以下の処理によって達成される。
【００３９】
本発明は、モノマー（例えば、ピロール）の電気化学重合によって、高感度の、ポリマーをコートした（例えば、ポリピロールをコートした）電位差測定センサを製造する、変動電圧、定電流及び定電圧法を提供する。いずれの方法も、他の方法と共に用いることができる。
【００４０】
定電圧法のためのパラメータは、定電流処理から得て（算出し）、実験で検証した。同じ成長溶液及びセンサデザインの場合、電圧及び電流は、互いに依存する。一定の印加電流で記録した電圧は、定電流処理とほぼ同じ電流を示す定電圧法において印加することができる。
【００４１】
各重合法における正確な値は、導電性又は半導電性層の特性によりわずかに変化する可能性があるが、一般に、全ての処理は、比較結果を示し、かつどのような種類の導電性又は半導電性支持体に対しても良好に印加することができる。
【００４２】
重合プロセスのためのパラメータは、その上に上記ポリマーが成膜される上記センサの幾何学的表面積又は電気化学的表面積のいずれかを用いて算出することができる。
【００４３】
本発明者等により、様々なセンサデザインが試されてきた。好適なデザインのセンサは、１．７７ｍｍ２の幾何学的面積を示す１．５ｍｍ２の径を有するスクリーン印刷円形電極からなる。他のデザインを考えてもよく、本発明は、この特定のデザインに限定するものと解釈すべきではない。上記電気化学的表面積の算出のために用いる方法は、上記電極を、酸化還元種（例えば、５ｍＭのフェロシアン化物）及び支持電解質（例えば、０．１ＭのＮａＮＯ３）を有する溶液中に置くことによって行った。上記電極の電位は、電流が流れない電位から、全ての還元種が酸化される電位まで段階的に上げられ、その結果生じる電流が、時間と共に記録される（クロノアンペロメトリ）。経時的な電流応答の状態は、コットレルの式、すなわち、
ｉ＝（ｎＦＡＣＤ０．５）／（π０．５ｔ０．５）
によって示される。ここで、ｎは、電子伝達＝１の数、Ｆはファラデー（９６４８０Ｃモル）、Ａは、電極の表面積、Ｄは、還元種の拡散係数、Ｃは、還元種の濃度、ｉは電流、ｔは時間である。該電流をｔ-0.5 に対してプロットした場合、そのデータは直線状となり、上記面積を、その傾斜から算出することができる。上記電気化学的表面積を計算する代替の方法を用いることもできる。
【００４４】
好適な変動電圧法は、
（ａ）０．００２〜０．０５Ｍの範囲の濃度のモノマー（例えば、ピロール）と、ドーピング剤としても作用する、０．０００１〜０．００５Ｍの範囲の濃度の支持電解質とを備える、電気化学重合のための水溶液を作成する工程と、
（ｂ）電気化学重合のための上記水溶液と、補助電極と、参照電極と、ポリマーフィルムでコーティングされる一つ又はそれ以上の電極とを備える電気化学重合セルを構成する工程であって、コートされる該電極が、導電性又は半導電性層を備える工程と、
（ｃ）コーティングされる上記電極と上記参照電極との間に（Ａｇ／ＡｇＣｌ参照電極に対して）、−０．２〜＋０．２Ｖの範囲の周期的な電圧を印加して、上記電極を、上記電気化学重合溶液からのポリマーの電気化学合成によってポリマーフィルムをコートする工程と
を含む。
【００４５】
好適な定電圧法は、
（ａ）０．００２〜０．０５Ｍの範囲の濃度のモノマー（例えば、ピロール）と、ドーピング剤としても作用する、０．０００１〜０．００５Ｍの範囲の濃度の支持電解質とを備える、電気化学重合のための水溶液を作成する工程と、
（ｂ）電気化学重合のための上記水溶液と、補助電極と、参照電極と、ポリマーフィルムでコーティングされる一つ又はそれ以上の電極とを備える電気化学重合セルを構成する工程であって、コートされる該電極が、導電性又は半導電性層を備える工程と、
（ｃ）上記作用電極を流れる電荷の総量が、１０〜２５０ｍＣ／ｃｍ２の範囲内に収まるように、所定時間、コーティングされる作用電極と参照電極との間に、０〜３Ｖの範囲で、単一又は複数の電圧工程において一定の電圧を印加することと
を含む。
【００４６】
また、本発明は、変動電圧法に対する代替として、電気化学合成の定電流法も含む。この場合、１０〜２５０ｍＣ／ｃｍ２（好ましくは、１０〜６０ｍＣ／ｃｍ２）の範囲内にある、コーティングされる作用電極を流れる電荷量は、所定の電流密度で作用電極と補助電極との間に、所定時間、一定の電流を印加した結果である。単一又は複数の電流工程を用いることができる。該電流密度は、０．０１〜１ｍＡ／ｃｍ２の範囲内で変化させることができる。
【００４７】
本発明は、電気化学合成により、高感度のポリマーをコーティングした電位差測定センサを製造する定電流法を提供し、該方法は、
（ａ）０．００２〜０．０５Ｍの範囲の濃度のモノマー（例えば、ピロール）と、ドーピング剤としても作用する、０．０００１〜０．００５Ｍの範囲の濃度の支持電解質とを備える、電気化学重合のための水溶液を作成する工程と、
（ｂ）電気化学重合のための上記水溶液と、補助電極と、ポリマーフィルムでコーティングされる一つ又はそれ以上の電極とを備える電気化学重合セルを構成する工程であって、コートされる該電極が、導電性又は半導電性層を備える工程と、
（ｃ）作用電極を流れる電荷の総量が、１０〜２５０ｍＣ／ｃｍ２（好ましくは、１０〜９０ｍＣ／ｃｍ２）の範囲内に収まるように、所定時間、コーティングされる作用電極と補助電極との間に、０．０１〜１ｍＡ／ｃｍ２の範囲の所定の電流密度で、単一又は複数の電流工程において一定の電流を印加することと
を含む。
【００４８】
上記参照電極は、定電流プロセスを監視するのに使用することができ、あるいは別法として、独立した参照電極が使用されない、２電極システムを用いてもよい。また、一つの重合プロセスにおいて、異なる方法を組み合わせたものを用いることもできる。例えば、一実施の形態においては、まず、上記作用電極を定電流法においてポリマーフィルムでコーティングすることができ、その後、ポリマーからなる追加的な層を、変動電圧法又は定電圧法を用いて施すことができる。その反対も可能である。また、２つ以上の定電流法を組み合わせることも可能である。それらの組合せは、上記ポリマーフィルムの酸化還元条件を制御する際に、より柔軟性を与える。
【００４９】
定電流法において、異なる時間印加した複数の電流を用いることで、該ポリマーフィルムの酸化還元特性を調整することが可能になる。
【００５０】
変動電圧周期又は定電圧工程及び定電流工程の組合せは、上記ポリマーフィルムの酸化還元特性を調整するのに用いることができる。
【００５１】
一つ以上の重合法を組み合わせることによって酸化還元特性を調整する可能性及びバイオセンサの前処理のための定電流法における複数の連続電流の使用は、従来記載されておらず、本発明の新規な部分である。
【００５２】
本発明の方法は、一つの工程で、ポリマーフィルムを、単一の電極又は多数（一つ以上）の電極上に施すのに用いることができる。単一の重合反応において、複数の電極をコーティングする能力は、再現性を増し、かつ製造プロセスのコストを減らす。ただ一つの電極をコーティングした従来の研究と対照的に、本発明の発明者等は、補助電極と、変動電圧法及び定電圧法のための参照電極と、電気化学重合のための溶液とを備える電気化学重合セル内で、コーティングすべき多数の導電性又は半導電性電極を、単一の電気的接触を有する一つのブロックに接続する。コーティングすべき全ての電極は、単一の作用電極として機能する。理論上、コーティングすべき電極の数は限定されず、一度に１０〜１００に及ぶことが可能である。
【００５３】
本発明者等は、さらに、電気化学重合溶液中の低濃度（＜０．０５Ｍ）のモノマーの使用に限定することなく、高感度の、ポリマーをコーティングしたセンサを、電気化学重合法の組合せを用いて、及び／又は該重合法において、複数の電流又は電圧工程を用いることによって製造することができることに気づいた。
【００５４】
従って、本発明は、電気化学法及び／又は複数の電流又は電圧工程を有する電気化学法の組合せを用いた電気化学重合のための複数工程法にも関する。
【００５５】
具体的には、本発明は、以下のものに関する。
【００５６】
導電性ポリマーでの導電性電極のコーティングにより高感度電位差測定センサを製造する方法であって、２つ又はそれ以上の電流工程が、定電流法において適用される方法。
【００５７】
導電性ポリマーでの導電性電極のコーティングにより高感度電位差測定センサを製造する方法であって、２つ又はそれ以上の電圧工程が、定電圧法において適用される方法。
【００５８】
導電性ポリマーでの導電性電極のコーティングにより高感度電位差測定センサを製造する方法であって、好ましくは、定電流法、変動電圧法、定電圧法、又は他の電気化学法から選択された、２つ又はそれ以上の重合法が適用される方法。
【００５９】
好適な定電流法、変動電圧法、定電圧法は、本発明の第１の態様と共に上述したものである。
【００６０】
上述したように、それらの方法においては、上記電気化学重合溶液中に使用されるモノマー又はバックグラウンドの電解質の濃度に対しては、限定はない。すなわち、上記方法は、国際公開第００／１１４７３号パンフレットに記載された高濃度のモノマーと共に用いることができる。
【００６１】
本発明の範囲は、本発明の方法に従って製造された、ポリマーをコーティングした電位差測定センサに及び、また、それらのセンサの用途にも及ぶ。具体的には、上記電位差測定センサは、（国際公開第００／１１４７３号パンフレット、同第９６／０２００１号パンフレット等に記載されたような）分析物の電気化学的検知のための方法、あるいは、酵素の活性度の電位差測定検知のための方法（例えば、上記センサ表面に近接して配置された酵素の活性度を測定する方法）及び（例えば、本出願人の同時継続出願の英国特許第０２０７１１６．５号明細書に記載された方法を用いた）セル全体の電位差測定分析のための方法において使用することができる。
【００６２】
別の態様においては、本発明は、センサの長期安定性及び分析感度を増すための、上記ポリマーフィルム成膜後の導電性ポリマーをコーティングしたセンサの処理の方法も提供する。この処理は、上述した、本発明の方法に従って前処理されたセンサに施してもよいが、従来の電気化学重合の方法（国際公開第９６／０２００１号パンフレット、同第００／１１４７３号パンフレット等）に従って前処理された、ポリマーをコーティングした電位差測定センサに施してもよい。
【００６３】
上記処理方法は、２つの段階を備える。第１の段階は、電気化学重合後の、脱イオン水による上記ポリマーをコーティングしたセンサの完全な洗浄である。この段階において、固定されていないドーパント陰イオン及びモノマーのトレースは、該ポリマーフィルムから除去される。モノマーは、該ポリマーフィルムの固有の酸化還元特性を変化させる保管中に酸化する可能性があるので、モノマーの除去は必要である。移動性対イオンは、酸化還元感度を低下させる該ポリマーの金属特性［２２、２３］を備える可能性があるので、固定されていないドーパントイオンの除去も必要である。特に、過剰な硫酸ドデシルナトリウムは、蛋白質分子を変性させ［１６］、かつ生体分子の吸収を減少させる。このことは、ポリマーフィルム内での又はポリマーフィルム上での生体分子のさらなる固定にとって、不利な点になりうる。
【００６４】
第２の安定化工程は、上記ポリマーフィルムからの非結合水の除去である。このことは、非結合水と上記ポリマーとの相互作用が、一定期間にわたって該ポリマーフィルムの固有酸化還元特性を変化させるので、非常に重要である。これは、最も一般的な保管方法（例えば、液体中での保存）[１３、１６、３２、３５、４１]では、電気化学的特性の不安定性、及び電位差測定の（又は他の電気化学的）測定結果の非再現性につながるので、一定期間にわたるポリマー（例えば、ポリピロール）フィルムの不安定性に関する多くの文献が存在する理由である。
【００６５】
これら２つの処理工程は、センサを、その機能特性を変化させることなく、長期間にわたって保管することを可能にし、このことは、センサの大量販売のための製造にとって非常に重要である。
【００６６】
本発明に記載された方法に従って製造された上記ポリマーをベースとしたセンサが、長期間の保存に対して安定している別の理由は、該ポリマーフィルムが、一般に使用されているもの（「半透明」フィルム）よりもかなり薄いからである。そのような薄いフィルムにおいては、重合後のプロセスは、非常に迅速に終了し、かつ該ポリマー特性にさらなる影響を及ぼさない。
【００６７】
本発明の他の態様は、上述した方法により製造した、上記ポリマーをベースとしたセンサの感度を検査する方法に関する。この検査は、センサ能力における非常に小さな差異を明らかにし、かつセンサ特性を調整する能力を強めることができる。それらの差異は、一般に適用される電気化学処理、例えば、電解質溶液中で該センサの開回路電圧を測定することによって識別することはできない。
【００６８】
上記センサの前処理の条件（重合処理及びそれ以後の処理）と、該センサの分析感度との関係を高い信頼性で評価するためには、得られたセンサの感度に対して、普遍的で、再現性がありかつ迅速な検査を行う必要がある。この検査は、全てのタイプのセンサ及び将来のセンサ製造プロセスのための品質管理として用いることもできる。
【００６９】
本発明の発明者等は、固定されたストレプトアビジンと、ビオチン標識ホースラディッシュペルオキシダーゼ（ＨＲＰ）の反応が、上記センサの分析感度を検査するのに適した簡単で、迅速かつ信頼性の高い検査法であることを見出した。この検査のための全ての構成部材は、一般に入手可能でありかつ確認されている。
【００７０】
従って、本発明は、ポリマーをコーティングした電位差測定センサの分析感度を検査する方法を提供し、該方法は、下記の連続する工程、すなわち、
（ａ）受動吸着により、上記センサにストレプトアビジンをコーティングする工程と、
（ｂ）上記ストレプトアビジンをコーティングしたセンサに、スクロース保護膜を施す工程と、
（ｃ）工程（ｂ）で得られた上記センサを、所定時間、既知の濃度のビオチン標識ホースラディッシュペルオキシダーゼを含有する溶液と接触させる工程と、
（ｄ）上記センサ及び参照電極の両方を塩基性電解質溶液に浸漬したときの、該センサと参照電極間の電位差を監視する工程と、
（ｅ）上記塩基性電解質溶液を、ホースラディッシュペルオキシダーゼのための基質を追加的に含むことを除いて、該塩基性電解質溶液と同一の組成を有するエンハンサー電解質溶液と置換し、該エンハンサー電解質溶液中に浸漬されたときの、上記センサと参照電極間の電位差を監視する工程と、
（ｆ）工程（ｄ）及び（ｅ）で得られた電位差の測定値の差を計算し、得られた結果を、予め規定された基準となるセンサ又は同時に評価した他のセンサの使用によって得られた基準結果と比較する工程と
を含む。
【００７１】
工程ａ）及びｂ）は、一つの工程にまとめることができる。すなわち、スクロース溶液中へのストレプトアビジンの滴下を上記センサ上で行って、乾燥させることが可能である。追加的な成分、例えば、ブロッキング成分又は安定剤を上記溶液に添加することもできる。上記洗浄工程を、上記分析を行う前に要してもよい。
【００７２】
好適な実施の形態においては、工程（ｄ）で使用する上記塩基性電解質溶液は、水素ドナーを含んでもよい。
【００７３】
上記の方法は、与えられた電位差測定センサの分析感度を迅速に評価するために、及び例えば、上記センサの最終的な分析感度に対する上記電気化学重合溶液の成分の変化の影響を判断するのに用いることができる、迅速で標準化された電位差測定分析を実現できる。分析感度は、好ましくは、ユーザにより選択された標準又は基準センサに対して評価される。該標準又は基準センサは、単に、他のセンサをそれと対照して比較することができる基準ライン（又は参照ライン）を設定するために選定される。該基準センサの細かい特性は、本発明にとって本質的なものではない。
【００７４】
分析パラメータ、例えば、反応物の濃度、低温放置時間等が、異なるセンサによって得られた結果の意味のある比較を可能にするために、標準化されることが重要である。しかし、それらのパラメータの正確な値は、本質的なものではなく、またユーザが選定してもよい。当業者は、ルーチン実験によって、適切な分析パラメータを決定することができることを認識するであろう。モデル分析の一つの実例は、添付の実施例に示す。
【００７５】
標準化された分析は、本出願人の国際出願第００／１１４７３号に記載された方法の発展の結果であり、工程（ａ）及び（ｃ）〜（ｅ）は、同第００／１１４７３号に記載されたように実行することができ、その内容を本願明細書に援用する。
【００７６】
工程（ｂ）は、スクロースからなる保護層でのセンサのコーティングを生じる。この工程は、該スクロース層が、吸着したストレプトアビジンの活性度の減少を防ぎ、かつ酸素及び水分の上記ポリマー層への接触を防ぐのを補助するので、重要である。以下に説明するように、上記スクロースコーティングは、上記センサを、スクロース溶液（通常、１〜２５％、最も好ましくは、１０％のスクロース）に浸し、あるいは、上記工程（ａ）及び（ｂ）をいっしょにした場合には、ストレプトアビジンを含有するスクロース溶液を滴下し、その後、（好ましくは、３０〜４０℃で約８〜１２時間の間）該センサを乾燥させることにより、良好に施される。
【００７７】
スクロースからなるコーティングを上記センサに施すことの有用性は、上記標準モデル分析システムに限定されない。むしろ、導電性ポリマー、特に、ポリピロールからなる層がコーティングされた導電性電極を備えるいかなる電位差測定センサも、スクロースからなる保護層をコーティングすることができる。また、他の保護物質を、スクロースの代わりに、同等の効果でもって使用することができる。
【００７８】
従って、別の態様においては、本発明は、導電性ポリマーがコーティングされた導電性電極を備える電位差測定センサにおいて、保護物質からなるコーティングが、該導電性ポリマーの上に施されていることを特徴とする電位差測定センサを提供する。
【００７９】
適切な保護物質は、蛋白質安定剤として作用する物質である。適切な具体例としては、とりわけ、トレハロース、イノシトール、セロビオース、ラクチトール及びスクロースが挙げられる。また、それらの物質と、デキストラン又はポリグリコール等のポリマーとの混合物を使用することも可能である。上記保護コーティングは、一般に、上記センサを、該保護物質の溶液中に浸浸することにより、あるいは、他の適切な方法、例えば、保護溶液を滴下し、又はスクリーン印刷（例えば、トレハロース、イノシトール、セロビオース、ラクチトール又はスクロースの１〜２５％溶液）した後、該センサを乾燥させることにより施される。例えば、ストレプトアビジン、抗体、ペプチド等の生体受容体やブロッキング剤、安定剤等の、上記センサに施される他の物質は、上記保護溶液に添加することができ、かつこの工程において適用することができる。
【００８０】
他の態様においては、本発明は、導電性ポリマーを備える電位差測定センサにおいて、電位差測定検知工程を伴ういかなる分析、例えば、酵素分析又は細胞分析においても使用することができ、酸化還元、ｐＨによる上記ポリマー層の電位の測定可能な変化、又は酵素の活性又は細胞の代謝活性によるイオン交換が起きることを特徴とする電位差測定センサを提供する。例えば、細胞は、上記表面に直接成長させることにより付着させることができ、また、電位の変化は、本発明に記載した電位差測定によって検知することができる。
【本発明の詳細な説明】
【００８１】
本発明の方法は、導電性ポリマーでの導電性電極のコーティングによる、高感度電位差測定センサの製造に用いられる。
【００８２】
導電性ポリマーがコーティングされる上記導電性電極は、本質的に、導電性層又は半導電性層を備えるいずれかの適切な電極であってもよい。適切な電極は、水性媒質中で安定している、金属伝導性又は準金属伝導性を有する基準電位差測定電極を含む。該電極は、好ましくは、プラスチック製支持体上に電気化学めっきされた、あるいは該支持体上に直接スクリーン印刷された導電性基板（好ましくは金）を有する付着層（カーボン又は銅）を有するプラスチック製支持体からなる。電位差測定検出工程に必要な、参照電極、例えば、Ａｇ／ＡｇＣｌ参照電極は、いずれかの方法、例えば、スクリーン印刷によって、検出電極と同じ支持体上に設けることができる。市販の外付けの参照電極も、同様に使用することができる。
【００８３】
最終的なセンサ製品の配置は、どのようなものでも可能であり、例えば、電気化学分析法に使用される一体化電気化学センサを含む、「ディップスティック」型のマルチウェルプレートが可能である。
【００８４】
水性電気重合溶液は、一般に、蒸留水（例えば、ＭｉｌｌｉＱ）中で、０．００２Ｍ〜０．０５Ｍ、好ましくは、０．００２Ｍ〜０．０２Ｍ、より好ましくは、０．００２５Ｍ〜０．１５Ｍ、さらに好ましくは、０．００５Ｍ〜０．０１Ｍの範囲の濃度の導電性ポリマーと、０．０００１Ｍ〜０．００５Ｍ、好ましくは、０．０００１Ｍ〜０．００２、好ましくは、０．０００１Ｍ〜０．００１５Ｍ、より好ましくは、０．０００１〜０．００１Ｍの範囲の濃度の支持電解質とからなる単量体単位を備える。他のイオン化溶液も、蒸留水と代替可能である。
【００８５】
適切なモノマーとしては、ピロール、フラン、チオフェン等が挙げられ、ピロールが最も好適である。  また、これらのモノマーのうちの２つ又はそれ以上の組合せも利用することができ、導電性共重合体の製造につながる。
【００８６】
好適な支持電解質は、硫酸ドデシルナトリウムであるが、その陰イオンが、上記ポリマーフィルム内に固定されているその他の電解質も用いることができる。また、該電解質は、ドーピング剤としても作用する。
【００８７】
最も好ましくは、上記電気化学重合溶液は、モノマーの水溶液と支持電解質とからなる。しかし、他の成分、例えば、生体受容体のためのリンカー、あるいは、センサ表面の化学修飾のためのリンカーとして使用することができる、特定の官能基を形成する成分を上記重合溶液に添加してもよいことを理解すべきである（国際公開第００／１１４７３号パンフレット参照）。
【００８８】
上記重合溶液中のモノマーの濃度と、支持電解質の濃度との比は、好ましくは、２：１〜３０：１の範囲、より好ましくは、５：１〜３０：１の範囲である。２５：１程度の比が、最も好適である。
【００８９】
最も好適な組成は、本発明の全ての範囲に限定するわけではないが、０．０００２Ｍの電解質（ＳＤＳが最も好適である）に対して０．００５〜０．０１Ｍのモノマー（ピロールが最も好適である）、あるいは、０．００１７Ｍの電解質（ＳＤＳが最も好適）に対して０．００７５〜０．０１Ｍのモノマーである。
【００９０】
上記電気化学重合は、コーティングされる電極（本願明細書中では「作用電極」ともいう）と、上記補助電極及び上記参照電極からなる２又は３電極システム内で行われる。２電極システム（定電流法）の場合、上記参照電極は使用されない。従来技術においては、適切なアセンブリは記載されていなかった（国際公開第００／１１４７３号パンフレット及びその中に含まれる参照文献参照）。複数の作用電極を、１つの電気的接触を有する１つのブロックにまとめることもできる。
【００９１】
上記補助電極は、好ましくは、プラチナ、他の貴金属、あるいはグラファイト又はカーボン等の他の不活性な導電材で形成される。該補助電極は、全ての作用電極の全面積よりも大きい表面積を有するべきである［５３］。上記重合溶液中の補償されない溶液抵抗を減少させるために、上記参照電極は、可能な限り、上記作用電極に近づけて配置すべきである［２０、２１、５３］。上記作用電極と参照電極との間の距離は、一定であることが好ましい。従来のＡｇ／ＡｇＣｌ又はカロメル電極は、参照電極として機能することが可能である。
【００９２】
上記電気化学合成を実施するために、ポテンショスタットを使用してもよい。変動電圧法の場合、（Ａｇ／ＡｇＣｌ参照電極に対して）−０．２〜＋２．０Ｖの範囲の周期的な電圧が、好ましくは１〜１５サイクルに対して好ましくは５０〜１００ｍＶ／ｓのスキャン速度で、上記参照電極と（コーティングされる）上記作用電極との間に印加される。該電流は、上記補助電極において記録される。
【００９３】
ボルタンメトリー曲線の形状及び上記作用電極を流れる総電荷量は、ポリマー形成のためのパラメータによって制御される。各周期中に流れる電荷量は、最初の周期から５％以上異なってはいけない。
【００９４】
定電流法の場合、一つ又はそれ以上の一定電流工程を、コーティングされる上記作用電極と、上記補助電極との間に、０．０１〜１ｍＡ／ｃｍ２の範囲内で、１００〜１０００秒間実施することができる。実施する電流工程の数は、限定されない。これまで、１〜５つの工程が、本発明者等によって用いられてきた。重合の好適な総継続時間は、１５０〜６００秒である。
【００９５】
上記定電流法は、より好ましい。該方法は、他の方法よりも高価ではなくかつ制御しやすく、またその設備は、それほど複雑化していない。異なる印加電流を用いることにより、上記ポリマーフィルムの酸化還元特性を高精度に調整することができる。また、上記定電流法を用いることにより、結果として生じるポリマーフィルムの酸化レベルの正確な制御が可能になる。
【００９６】
ある特定の場合においては、一度の重合プロセスにおいて、定電流法と変動電圧法又は定電圧法（及び逆もまた同じ）を連続的に用いることが可能である。例えば、大部分のポリマーフィルムを、定電流法において、小定電流を用いて定電圧で形成し、その後、追加的な量のポリマーを、より高電圧を用いて変動電圧法において成長させる。上記導電性ポリマーは、さらに、定電圧、例えば、（Ａｇ／ＡｇＣｌに対して）０Ｖを使用することにより、又は、１〜３００秒間の０Ａの電流工程を用いることにより調節することができる。
【００９７】
上記電気化学合成の後、上記ポリマーをコーティングしたセンサは、好ましくは、モノマー及び硫酸ドデシルナトリウムがなくなるまで、脱イオン水を用いて洗浄される。
【００９８】
該洗浄工程の後、非結合水は、上記ポリマーフィルムから除去しなければならない。このことは、いくつかの方法によって行うことができる。最も簡単な方法は、該センサを、恒温器内で少なくとも８時間加熱することである。該温度は、ポリマーフィルムの厚さにより、２５〜５０℃、好ましくは、３０〜４０℃の範囲内で変化させることができる。この範囲は、一方で、上記非結合水を２５℃以下の温度では完全に除去することができず、他方では、（５０℃以上の）高温は、該ポリマーフィルムを損傷させる可能性があるので、非常に重要である。水を除去するための他の方法は、凍結乾燥である。
【００９９】
上述した洗浄及び乾燥工程は、電気化学重合の従来の方法（国際公開第９６／０２００１号パンフレット、同第００／１１４７３号パンフレット及び本願明細書に記載した文献参照）によって前処理された、ポリマーをコーティングした電極を処理するのに用いてもよい。この処理は、上述したように、該電極の長期間の保存に関して、特別な利点をもたらす。
【０１００】
上述した方法により得た上記ポリマーをコーティングした電極の主な用途は、高感度の電位差測定生体センサ、例えば、化学センサ、酵素センサ又は免疫センサの製造である。どのような生物学的受容体も、公知の固相コーティング法を用いて、センサ上に固定することができる。どのような形態の酸化還元、ｐＨ変化又は酸性化分析も、セル分析を含むそれらのセンサを用いて実施することができる。
【０１０１】
上記センサの酸化還元感度を評価及び制御するために、本発明の発明者等は、ビオチン化ホースラディッシュペルオキシダーゼと反応するストレプトアビジンがコーティングされた、ポリマーをベースとするセンサの使用に基づくモデル分析を用いることを提案する。所望のレベルでの特性の違いを識別することは不可能であるため、一般的に適用される電気化学的処理を用いることが、上記センサの特性を検査するのに適していないことは、今まで述べてきた。免疫測定法は、上記酸化還元特性、及び異なる重合法を用いて前処理したセンサの分析感度を評価するのに役立つ。
【０１０２】
上記ポリピロール層をストレプトアビジンでコーティングする方法は、本発明者等の国際出願第００／１１４７３号に詳細に記載されている。該コーティング溶液中のストレプトアビジン濃度は、コーティングの方法により、２〜１００μｇ／ｍｌの範囲で変化させてもよい。また、本発明においては、上記センサの乾燥後に、保護スクロース層が、ストレプトアビジンがコーティングされたセンサ上に施される。
【０１０３】
ストレプトアビジンのコーティング及び保護層を施すことは、一緒にまとめることが可能である。後者の場合、ストレプトアビジンを含有する保護溶液を上記センサ上に滴下して（０．１〜１０μｌ）乾燥させる。他の方法、例えば、スクリーン印刷を用いてもよい。
【０１０４】
分析物の定温放置のための処理は、国際公開第００／１１４７３号パンフレットに記載されている。異なるｐＨを有する幅広い水性緩衝液を、ＨＲＰ溶液の前処理に使用することができる。ビオチン化ＨＲＰの濃度は、０〜１００ｎｇ／ｍｌの範囲で変化する。濃度の一般的なセットは、０、０．０２、０．０５、０．１、０．２、０．５、１．０、２．０、５．０、１０．０、５０．０、１００．０ｎｇ／ｍｌである。定温放置時間は、２〜６０分である。
【０１０５】
電位差測定処理及び分析結果の算出については、国際公開第００／１１４７３号パンフレットに記載されている。
【０１０６】
ＨＲＰが、酵素反応を早めるために、水素ドナーの使用を要することは公知である。しかし、国際公開第００／１１４７３号パンフレットにおいては、光検出を用いたルーチン免疫分析において一般的に使用される水素ドナーのみについて記述されている。それらの全ての水素ドナーは、酵素反応の結果としてその色を変える。この変色は、電位差測定においては必要ない。後者の場合、上記検出部、例えば、ＨＲＰとの相互作用の結果としてのポリマーフィルムの酸化還元状態の変化の大きさのみが重要である。本発明の発明者等は、多数の無色物質が、ＨＲＰのための水素ドナーとして作用し、酸化還元状態の十分な変化をもたらして電位差測定を実施することができることを見出した。適切な水素ドナーは、ホースラディッシュペルオキシダーゼとの相互作用の結果として酸化還元状態の大きな変化を与える水素ドナーである。最も好ましくは、該水素ドナーは、上記モデル分析の規定された条件の下での、ホースラディッシュペルオキシダーゼとの相互作用の結果として、少なくとも１０ｍＶのセンサ電位差測定応答を実現できる水素ドナーである。適切な無色の水素ドナーの具体例は、コニフェロール（ｃｏｎｉｆｅｒｏｌ）、グアイアコール、ＭＢＴＨである。電位差測定に用いる水素ドナーの濃度は、特定の水素ドナーにより、０．１〜１００ｍＭの範囲で変化させてもよい。水素ドナー自体及び／又は基質系における該ドナーの濃度を変更することにより、特定の分析物に対する測定範囲を広げる又はずらすことが可能である。
【０１０７】
国際公開第００／１１４７３号パンフレットにおいては、過酸化水素は、ＨＲＰ基質として作用する。過酸化水素は、強力な酸化剤であるため、上記ポリマー層又は下にある電極に干渉することにより、測定結果に影響を及ぼす可能性がある。本発明においては、該過酸化水素は、有機又は無機酸化物である基質と置き換えてもよい。適切な基質としては、メチルヒドロペルオキシド、エチルヒドロペルオキシド、又はｐ−ニトロペルオキシ安息香酸及び過ホウ酸ナトリウムが挙げられる。上記基質の濃度は、基質の性質により、０．０００５〜０．１％の範囲内で変化する。過ホウ酸ナトリウムの場合、好適な濃度は、０．０３％である。
【０１０８】
これらの水素ドナー及び過酸化水素基質の有用性は、明らかに、本願明細書中に記載した、酸化還元感度及び品質管理の評価のためのモデル分析システムに限定されない。実際に、これらの水素ドナー及び基質は、例えば、国際公開第００／１１４７３号パンフレットに記載したサンドイッチ及び拮抗的な電位差測定分析法に類似した方法を用いて、様々な分析物の電位差測定分析に用いることができる。
【０１０９】
これらの電位差測定分析法は、上記センサの表面が、ストレプトアビジンよりもむしろ当該の分析物のための固有の結合親和力を有する生体分子によって修飾されていることを除いて、上記モデル分析システムと類似している（分析物の固有結合生体分子は、国際公開第００／１１４７３号パンフレットに記載したように、ビオチン／ストレプトアビジンと、該センサに吸着した、又は上記ポリマーコーティングに固定されたストレプトアビジンとの相互作用を介して、該センサに付着させてもよいことに注意）。酵素標識（例えば、ペルオキシダーゼ）の使用に基づく電位差測定分析の特徴は、国際公開第００／１１４７３号パンフレットを参照することによって理解されるであろう。どの酵素プロセスも、上記センサの電位を変化させる電子伝達を含むので、ＨＲＰ以外の酵素標識（例えば、他のペルオキシダーゼ、グルコースオキシダーゼ又はカタラーゼ）を用いることができる。
【０１１０】
（国際公開第００／１１４７３号パンフレットに記載された方法のような）酵素標識を用いた電気化学的検出からなる一般的な「サンドイッチ」電位差測定法は、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）上記センサを、前記分析物が、前記固定された又は吸着した受容体に結合するように、上記試料を含む検査溶液と接触させる工程と、
（ｃ）上記センサを、固定された又は吸着した受容体に結合する場所とは異なる場所で、前記分析物に結合することができる第２の受容体を含む溶液に接触させる工程であって、前記第２の受容体が、少なくとも一つの酵素と共役する工程と、
（ｄ）上記センサ及び参照電極の両方を塩基性電解質溶液に浸漬したときの、該センサと参照電極間の電位差を監視する工程と、
（ｅ）上記センサ及び参照電極を、上記酵素のための基質を追加的に含むことを除いて、上記塩基性電解質溶液と同一の組成を有するエンハンサー電解質溶液に移し、該エンハンサー電解質溶液中に浸漬されたときの、該センサと参照電極間の電位差を監視する工程と、
（ｆ）工程（ｄ）及び（ｅ）で得られた電位差の測定値の差を計算し、得られた結果を上記試料中の分析物の濃度と関連付ける工程と
を含む。
【０１１１】
それに対して、（国際公開第００／１１４７３号パンフレットに記載された方法のような）酵素標識を用いた電気化学的検出からなる一般的な「拮抗的な」電位差測定法は、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）上記センサを、前記所望の分析物が、前記固定された又は吸着した受容体に結合するように、上記試料を含む検査溶液と接触させる工程と、
（ｃ）上記センサを、前記固定された又は吸着した受容体に結合することができる拮抗生体分子を含む溶液と接触させる工程であって、前記拮抗生体分子が、少なくとも一つの酵素と共役する工程と、
（ｄ）上記センサ及び参照電極の両方を塩基性電解質溶液に浸漬したときの、該センサと参照電極間の電位差を監視する工程と、
（ｅ）上記センサ及び参照電極を、上記酵素のための基質を追加的に含むことを除いて、上記塩基性電解質溶液と同一の組成を有するエンハンサー電解質溶液に移し、該エンハンサー電解質溶液中に浸漬されたときの、該センサと参照電極間の電位差を監視する工程と、
（ｆ）工程（ｄ）及び（ｅ）で得られた電位差の測定値の差を計算し、得られた結果を上記試料中の分析物の濃度と関連付ける工程と
を含む。
【０１１２】
本発明は、上述した一般的な分析の全ての特徴を有する方法であって、（i）ペルオキシダーゼ酵素標識が、任意に、ペルオキシダーゼ（例えば、ホースラディッシュペルオキシダーゼ）、グルコースオキシダーゼ及びカタラーゼから選択された別の酵素標識と共に使用され、（ii）塩基性及びエンハンサー電解質溶液が、上記ペルオキシダーゼとの相互作用の結果として、その酸化還元状態の大きな変化を示す水素ドナーを含み、それによって高電位差測定センサ応答を実現できることを特徴とする方法を提供する。
【０１１３】
好ましくは、上記水素ドナーは、上記ペルオキシダーゼとの相互作用の結果として、分析物濃度の関心に対して、少なくとも１０ｍＶのセンサ電位差測定応答を可能にするであろう。
【０１１４】
最も好適な水素ドナーとしては、それらに限定するものではないが、コニフェロール、グアイアコール及びＭＢＴＨが挙げられる。
【０１１５】
また、分析は、グルコースオキシダーゼ又はカタラーゼを、ペルオキシダーゼのない酵素標識として用いて実施することができるが、この場合、水素ドナーを上記電解質に添加する必要はない。
【０１１６】
本発明はさらに、上述した一般的な分析の全ての特徴を有する方法であって、（i）酵素がペルオキシダーゼ（例えば、ホースラディッシュペルオキシダーゼ）であり、（ii）該酵素基質が、過ホウ酸ナトリウム、過酸化水素又は有機過酸化物であることを特徴とする方法を提供する。これらの方法において、上記塩基性及びエンハンサー電解質溶液は水素ドナーを含むが、該水素ドナーの正確な性質は、限定されない。
【０１１７】
（ペルオキシダーゼ酵素標識を有する）代替の水素ドナー及び酵素の異なる組合せ（例えば、ペルオキシダーゼ、カタラーゼ、グルコースオキシダーゼ等）を用いる可能性は、全体のシステムに対して追加的な柔軟性を付加し、本発明に対する可能な用途の範囲を広げる。
【０１１８】
本発明は、以下の非限定の、実験に基づく実施例を参照してより理解されるであろう。
[実施例]
【０１１９】
特に明記しない限り全ての試薬は、シグマ社から購入したものである。メルク社から購入したピロールは、蒸留によって精製し、−２０℃でアリコートで保管した。
【実施例１】
【０１２０】
この第１の実施例は、電気化学重合のための溶液中のピロール濃度と、ポリピロールをベースとした電位差測定センサの分析感度との関係を示す。
【０１２１】
作用電極は、電気化学めっきした金（〜３０μｍ）でコーティングされた電着した銅（〜１７μｍ）を有するＰＥＴ（ポリエチレンテレフタレート）支持体（〜１２５μｍ）を備える特注の平面電極とした。作用面積は、約１．０平方ｍｍであった。電気化学重合のための水溶液は、支持電解質として作用する０．０００２ＭのＳＤＳ（硫酸ドデシルナトリウム）を含み、ピロール濃度は、０．５Ｍ、０．３Ｍ、０．１５Ｍ、０．０５Ｍ、０．０１Ｍ、０．００５Ｍ、０．００２５Ｍとした。溶液のうちの一つを、補助プラチナ電極及び参照電極（ＢＡＳ）を備える、電気化学重合のためのセル内に配置した。１つの電気的接触を有する、１つのブロックにまとめられた８つの電極を上記セル内に配置し、作用領域を上記溶液中に浸漬した。均一な電流密度を形成するために、全ての電極を上記補助電極と並行に配置した。抵抗効果を最少化するために、上記参照電極は、上記作用電極から可能な限り近い距離に配置した。上記電気化学重合は、μＡｕｔｏｌａｂ  II  ポテンショスタット−ガルバノスタット（ＥｃｏＣｈｅｍｉｅ）を使用し、スキャン速度０．０５Ｖ／秒で、４回、−０．２〜＋１．７Ｖの周期電圧を印加することにより実施した。
【０１２２】
重合後、上記センサを、脱イオン水が入った容器内に配置し、該水を（３時間の間、１５分毎に）清水と規則正しく置換した。洗浄後、上記センサを、２４時間の間３７℃で定温器内に配置した。
【０１２３】
酸化還元感度は、モデル分析を用いて検査した（ストレプトアビジンでコーティングされたポリピロールをベースとしたセンサは、ビオチン化ホースラディッシュペルオキシダーゼと反応する）。
【０１２４】
乾燥したセンサは、ストレプトアビジン溶液（燐酸カリウム緩衝液（０．０５Ｍ、ｐＨ８．０）中に４０μｇ／ｍｌのストレプトアビジン）中に２４時間、＋４℃で配置した。吸着後、上記センサを、１０％の水性スクロース溶液中に１〜２分間置き、その後、乾燥させた。この工程の後、該センサは、長期間、箔にしておくことが可能である。評価する期間は、少なくとも１２カ月である。
【０１２５】
この実施例においては、上記保護スクロース膜は、次の分析の前に、反応緩衝剤（０．１Ｍ燐酸カリウム緩衝液、ｐＨ７．８）で洗浄することによって除去した。しかし、該スクロース層をこの段階で除去することは、重要なことではない。スクロースをコーティングしたセンサは、分析物（この場合、ビオチン化ＨＲＰ）を含む溶液と接触させることができる。スクロースはかなり溶解しやすく、急速に分解する。また、反応容器内のスクロースの存在は、分析自体には影響を及ぼさない。この実施例においては、上記保護スクロース膜を洗浄した後、ストレプトアビジンをコーティングしたセンサを、様々な濃度のビオチン化ＨＲＰと共に反応緩衝液内で保温し、洗浄し、電位差測定まで、該緩衝液内に置く。
【０１２６】
国際公開第００／１１４７３号パンフレットに詳細に記載した電位差測定の方法は、２つの工程を組み合わせる。一般に、第１の電位差測定は、水素ドナーを含有する第１の電解質溶液（塩基性溶液ともいう）中で（Ａｇ／ＡｇＣｌ参照電極に対して）行われる。第２の電位差測定は、上記塩基性溶液と同じ化学的成分を有するが、酵素基質が添加されている第２の電解質溶液（エンハンサー溶液ともいう）中で（Ａｇ／ＡｇＣｌ参照電極に対して）行われる。試料中の分析物の濃度に関連する２つの電位の差は、ミリボルトで測定される。上記塩基性溶液中の水素ドナーの存在は、最終結果に対する水素ドナー自体の寄与を排除するために好ましい。
【０１２７】
測定は、（それらの実験室で構成された）測定セルを備える測定装置を使用して行った。上記センサは該測定セル内に配置し、上記塩基性溶液を注入した後、設定パラメータに従った上記エンハンサー溶液と置換した。結果は、特注のソフトウェアで算出した。
【０１２８】
この実施例において、上記塩基性溶液は、０．０５Ｍのクエン酸ナトリウム緩衝液、ｐＨ５．０中の１００ｍＭのＯＰＤ（ｏ−フェニレンジアミン）とした。過ホウ酸ナトリウム（０．０３％）は、上記エンハンサー溶液中のＨＲＰのための基質として使用した。第１の電位差測定は、２０秒で行い、第２の電位差測定は、６０秒で行った。
【０１２９】
電位差測定応答と、異なる濃度のピロールを有する溶液から成長させたポリピロール膜を有するセンサのためのＨＲＰの濃度との関係を、図１ａに示す。
【０１３０】
ポリピロールをベースとしたセンサの応答は、電気化学重合のための溶液中のモノマーの濃度に強く依存する。信号と、特定のＨＲＰ濃度に対する重合溶液中のピロール濃度との関係を、図１ｂ（０．１ｎｇ／ｍｌ  ＨＲＰ）、図１ｃ（１．０ｎｇ／ｍｌ  ＨＲＰ）及び図１ｄ（１０ｎｇ／ｍｌ  ＨＲＰ）に示す。
【０１３１】
該信号は、通常、重合溶液中のピロール濃度の減少に伴って増加する。信号の最大の増加は、０．００２５Ｍ〜０．０１５Ｍのピロールを有する溶液から生成したセンサの場合に認められる。（１０ｎｇ／ｍｌの場合０．００５Ｍ、図１ｄ）。
【０１３２】
上述したように、この効果は、高感度のポリマーをベースとしたセンサの製造に対して、他の研究者が考慮してこなかった、ピロール濃度の範囲内で観察される。
【０１３３】
この実施例は、電気化学重合のための溶液中のモノマーの濃度が、高感度電位差測定センサの製造のための重要なファクターの一つであることを明らかにした。
【実施例２】
【０１３４】
この実施例は、電気化学重合のための溶液中の支持電解質の濃度と、ポリピロールをベースとした電位差測定センサの分析感度との関係を明らかにする。
【０１３５】
該電位差測定センサは、実施例１と同様に前処理し、電気化学重合のための水溶液中のモノマー濃度が固定されている（０．００５Ｍ）という違いがある。ＳＤＳ（支持電解質）は、次のような濃度、すなわち、０．０００１Ｍ、０．０００１５Ｍ、０．０００２Ｍ、０．０００４Ｍ、０．００１Ｍ、０．００２Ｍで使用した。該センサは、重合後に処理し、上記分析感度は、０〜１０ｎｇ／ｍｌの範囲内のビオチン化ＨＲＰ濃度を用いて、実施例１と同様に検査した。
【０１３６】
電位差測定応答と、異なる濃度のＳＤＳを有する溶液から成長させたポリピロール膜を有するセンサのための、ビオチン化ＨＲＰの濃度との関係を、図２ａに示す。ポリピロールをベースとしたセンサの応答は、電気化学重合のための溶液中の支持電解質の濃度に強く依存する。
【０１３７】
信号と、特定のビオチン化ＨＲＰ濃度に対する重合溶液中のＳＤＳの濃度との関係を、図２ｂ（０．１ｎｇ／ｍｌ  ＨＲＰ）、図２ｃ（１．０ｎｇ／ｍｌ  ビオチン化ＨＲＰ）及び図２ｄ（１０ｎｇ／ｍｌ  ビオチン化ＨＲＰ）に示す。該曲線は、０．０００２Ｍ  ＳＤＳにピークを有し、ビオチン化ＨＲＰ濃度が１．０ｎｇ／ｍｌ以下の場合、０．０００１Ｍでのセンサ応答の急激な増加の後、０．０００１５Ｍで急降下する。
【０１３８】
重合溶液中のＳＤＳ濃度と、電位差測定センサの分析感度との関係は、複雑である。一方において、ＳＤＳは、一定の電気化学的特性を上記ポリマーフィルムに与えるドーパントイオンとして作用し、該ＳＤＳ濃度の変化は、該センサの分析感度の変化をもたらす（図２、ａ、ｂ、ｃ、ｄ参照）。他方において、ＳＤＳは、上記重合溶液に一定の導電率を与え、かつポリマーフィルムの厚さを規定する一定の電流密度を与える支持電解質として作用する。より高いＳＤＳ濃度を有する重合溶液から成長させたポリマーフィルムはより厚い。
【０１３９】
最も低いＳＤＳ濃度（０．０００１Ｍ）を有する溶液から形成したポリマーフィルムは、均一でない。電位差測定応答は、酵素反応の結果として、該ポリマーから部分的に得られ、また、基質の存在の結果として表面に現れる露出した金によって部分的に得られる。露出した金の反応の寄与は、０ｎｇ／ｍｌのビオチン化ＨＲＰにおいてはっきりと分かる。
【０１４０】
両実施例とも、モノマー及び支持電解質の濃度、及びそれらの比が、ポリマーをベースとする電位差測定センサの分析感度の重要なファクターであることを証明している。また、該実施例は、電気化学合成のパラメータを変えることによって、分析感度及び測定範囲を調整する可能性を示す。
【実施例３】
【０１４１】
この実施例は、重合プロセスのパラメータと、ポリマーをベースとする電位差測定センサの分析感度との関係を明らかにする。
【０１４２】
４０の電極を、一つの電気的接触を有する１つのブロックにまとめた。該電極は、丸いセルの外周部に配置した。Ａｇ／ＡｇＣｌ参照電極は、該セルの中心に配置した。補助電極は、上記４０の作用電極の各々から等距離にある上記セルの底部に固定されたプラチナの金網とした。この円形上の配置は、全ての作用電極に対して均一な電流密度を与えるために選択された。上述の実験（実施例１、２参照）において最適だと分かったピロール（０．００５Ｍ）及びＳＤＳ（０．０００２Ｍ）の濃度を有する重合溶液を用いた。
【０１４３】
電気化学重合は、μＡｕｔｏｌａｂ  II  ポテンショスタット−ガルバノスタット（ＥｃｏＣｈｅｍｉｅ）を使用し、スキャン速度０．０５Ｖ／秒で、４回、周期電圧を印加することにより実施した。下限電圧は、−０．２Ｖ（実施例１と同じ）とした。上限電圧は、１．４〜２．０Ｖの範囲で変化させた。センサは、上述の実施例で記載したように、重合後に処理し、分析感度は、０〜１０ｎｇ／ｍｌのビオチン化ＨＲＰ濃度を用いて、実施例１と同様に検査した。
【０１４４】
その結果によれば、該センサの分析応答及び曲線の形状（信号−ＨＲＰ濃度）は、上限電圧によって影響を受ける（図３）。
【０１４５】
上限電圧は、電位差測定センサの電位差測定感度とって別の重要なファクターである。該上限電圧は、上記ポリマーフィルムの酸化還元状態及びその厚さの原因であり、それは表面積単位毎に通過する総電荷量に依存する。
【０１４６】
該実施例は、モノマー及び支持電解質の濃度、該モノマーと支持電解質との比、印加する周期電圧の範囲が、ポリピロールをベースとするセンサの分析感度に相乗作用的に影響を及ぼすという、本発明の主要な主張の一つを証明する。
【０１４７】
上述した方法によって製造したセンサが、公知の電位差測定センサよりも高い感度を有し、かつ広範囲の分析の電位差測定分析に用いることができるということに言及すべきである。
【実施例４】
【０１４８】
この実施例は、分析感度に対する、電気化学合成の定電流法における作用電極を流れる電荷量の影響を明らかにする。
【０１４９】
４０の電極を、１つの電気的接触を有する１つのブロックにまとめた。電極は、丸いセルの外周部に配置した。Ａｇ／ＡｇＣｌ参照電極は、該セルの中心に配置した。補助電極は、上記４０の作用電極の各々から等距離にある上記セルの底部に固定されたプラチナのワイヤとした。上述の実験（実施例１、２参照）において最適だと分かったピロール（０．００５Ｍ）及びＳＤＳ（０．０００２Ｍ）の濃度を有する重合溶液を用いた。
【０１５０】
電気化学重合は、μＡｕｔｏｌａｂ  II  ポテンショスタット／ガルバノスタット（ＥｃｏＣｈｅｍｉｅ）を使用し、コーティングすべき電極と、補助電極との間に、３つの連続する異なる電流密度を印加することにより実施した。用いた電流密度は、第１、第２及び第３段階に対してそれぞれ、０．１ｍＡ／ｃｍ２、０．１５ｍＡ／ｃｍ２及び０ｍＡ／ｃｍ２である。該第１の電流密度の期間は、３００〜９００秒の間で変化させた。上記第２及び最後の電流密度のレベルの期間は、一定（それぞれ、２３秒及び５秒）に保った。従って、結果として生じる電荷量は、３３．５〜９３．５ｍＣ／ｃｍ２であった。
【０１５１】
結果として生じるセンサは、上述の実施例で記載したように、重合後に処理し、それらの分析感度は、０〜１０ｎｇ／ｍｌの範囲のビオチン化ＨＲＰ濃度を用いて、実施例１と同様に検査した。
【０１５２】
上記センサの応答及び「信号−ＨＲＰ濃度」曲線の形状は、重合プロセス中に電極を流れる電荷量に依存する（図４）。
【０１５３】
この実施例は、モノマー及び支持電解質の濃度、該モノマーと支持電解質との比、重合中に電極を流れる電荷量が、ポリピロールをベースとするセンサの分析感度に相乗作用的に影響を及ぼすという、本発明の主要な主張の一つを証明する。
【実施例５】
【０１５４】
この実施例は、センサの分析感度に対して、一つ以上の重合法を適用する影響について明らかにする。
【０１５５】
２つの重合法、すなわち、従来の定電流法と、定電流法と変動電圧法を組み合わせた方法とを用いた。どちらの場合の総電荷量、及び結果としての上記ポリマーフィルムの厚さは、同じであった。
【０１５６】
定電流法及び変動電圧法は、実施例４で前述した重合溶液濃度及び重合セル形態を用いて連続的に実施した。電気化学重合は、μＡｕｔｏｌａｂ  II  ポテンショスタット／ガルバノスタット（ＥｃｏＣｈｅｍｉｅ）を使用し、定電流密度は、スキャン速度０．０５Ｖ／秒及び２．４４ｍＶのステップ電位での単一の周期的電圧スキャンに従って、１５０秒間に対して０．１ｍＡ／ｃｍ２（１５ｍＣ／ｃｍ２）とした。下限電圧は、−０．２Ｖである。上限電圧は、１．９０Ｖである（手順１）。定電流法は、３００秒間、０．１ｍＡ／ｃｍ２の電流密度で実施し（手順２）、これは、手順１とほぼ同じ電荷量（１５ｍＣ／ｃｍ２）を示した。他のパラメータは、手順１の場合と同じものとした。
【０１５７】
結果として得られたセンサは、前述の実施例で記載したように重合後に処理し、それらの分析感度は、２つの濃度（０及び０．１ｎｇ／ｍｌ）のビオチン化ＨＲＰを用いて実施例１と同様に検査した。その結果を以下の表に示す。
【表１】
2005501254.tif 000003
【０１５８】
この実施例は、２つの重合法の適用の影響について明らかにする。変動電圧工程は、定電流法において、一つのレベル以上の電流を使用することにより模倣することができる（前記及び次の実施例参照）。
【０１５９】
２つ又はそれ以上の方法の適用は、上記ポリマーフィルムの酸化還元特性のより精密な制御を可能にし、結果として、上記センサの分析感度を調整できるようにする。
【実施例６】
【０１６０】
この実施例は、定電流法のためのパラメータを変化させることにより、電気化学ポリマー成膜を、特定の分析の要求に適するように調整することができることを明らかにする。図５において、「方法１」は、高「感度」（０〜０．１ｎｇ／ｍｌ応答）であるが低「ダイナミック」レンジ（０〜１０ｎｇ／ｍｌ応答）であるセンサを形成する。「方法３」を用いて形成したセンサは、より大きなダイナミックレンジを有するが、感度がより低い。電気化学重合は、μＡｕｔｏｌａｂ  II（ＥｃｏＣｈｅｍｉｅ）コンピュータ制御電気化学測定システムを使用して実施した。円形デザイン（直径＝１．５ｍｍ）からなる４０の電極を、プラチナ補助電極と平行な直線状セル内に配置した。該セルは、ピロール（７．５ｍＭ）及びＳＤＳ（０．１７ｍＭ）を含有する水溶液で満たした。ポリマーは、１３〜２４ｍＣ／ｃｍ２の総通過電荷を与える一連の電流工程が実施される定電流法を用いて、上記電極上に成膜した。該電気化学ポリマー成長が完了した後、前述の実施例に記載したようにセンサを処理し、それらの分析感度を、０〜１０ｎｇ／ｍｌのビオチンＨＲＰ濃度を用いて測定した。
【実施例７】
【０１６１】
この実施例は、異なる形状デザインの電極が、同じ濃度のビオチン化ＨＲＰに対して、わずかに異なる応答をするセンサを形成することを明らかにする。図６において、円形デザイン（直径＝１．５ｍｍ）を、直線状デザイン（長さ＝１ｍｍ、幅＝０．２５ｍｍ）と比較した。該円形デザインの電極は、該直線状デザインよりも低いダイナミックレンジ及び低い感度を有するセンサを形成する。
【０１６２】
どちらのセンサも、前述の実施例で記載した条件を伴う定電流法を用いて形成した。ポリマー成長中の総通過電流は、上記円形電極の場合、２４ｍＣ／ｃｍ２であり、上記直線タイプの電極の場合、２１０ｍＣ／ｃｍ２であった。
【参考文献・論文】
【０１６３】
以下の文献、論文の内容は、参照することで本明細書に援用されるべきものである。
1. Ivaska A., Analytical application of conductive polymers. // Electroanalysis, 3 1991, 247-254.
2. Biosensors. Fundamentals and Application, Oxford, 1987.
3. Sadik O.A., Talaie A., Wallace G.G, Inherently conductive polymers - a versalite and adaptive chemical sensing system. // Journal of Intelligent Material Systems And Structures, Vol. 4, 1993.
4. Ghindilis A., Atanasov A., Wilkins M., Wilkins E., Immunosensors: electrochemical sensing and other engineering approaches. // Biosensors & Bioelectronics, Vol. 13, No. 1, 113-131.
5. Michalska A., Ivaska A., Lewenstam A., Modelling potentiometric sensitivity of conductive polymer. // Analytical Chemistry, 69, 1997, 4060-4064.
6. Havas J., Ion- and Molecule-Selective Electrodes in Biological Systems, Budapest,  1985.
7. Adeloju S.B., Shaw S.J., Wallace G.G:, Polypyrrole-based amperometric biosensor for sulphite determination. // Electroanalysis, 6, 1994.
8. Lu W., Zhou D., Wallace G.G., Enzymatic sensor based on conducting polymer coating on metallised membranes. // Analytical Communications, Vol. 35, 1998.
9. Michalska A., Hulanicki A., Lewenstam A., All solid-state hydrogen ion-selective electrode based on a conducting poly(pyrrole) solid contact. // Analyst, Vol. 119, 1994, 2417-2420.
10. Migdalski J., Blaz T., Lewenstam A., Conducting polymer-based ion-selective electrodes. // Analytica Chimica Acta, 322, 1996, 141-149.
11. Ghindilis A., Atanasov A., Wilkins E., Potentiometric immunoelectrode for fast assay based on direct electron transfer catalysed be peroxidase. // Sensors And Actuators, B34, 1996, 528-532.
12. Ghindilis A., Kurochkin I., Glucose potentiometric electrodes based on mediatorless bioelectrocatalysis. A new approach. // Biosensors & Bioelectronics, 9, 1994, 353-357.
13. Adeloju S.B., Shaw S.J., Wallace G.G., Polypyrrole-based potentiometric for urea. Part 1. Incorporation of urease. // Analytica Chimiva Acta, 281, 1993, 611-620.
14. Schasfoort R.B.M., Kooyman R.P.H., Bergveld P., Greve J., A new approach to immunoFET operation. // Biosensors and Bioelectronics, 5, 1990, 103-124.
15. Schasfoort R.B.M., Keldermans C.E.J.M., Kooyman R.P.H., Bergveld P., Greve J., Competitive immunological detection of progesterone by means of the ion-step induced response of an ImmunoFET. // Sensors and Actuators B1, 1990, 368-372.
16. John R., Spencer M., Wallace G.G., Smyth M.R., Development of a polypyrrole-based human serum albumin sensor. // Analytica Chimica Acta, 249, 1991, 381-385.
17. Riviello J.M., Wallace G.G., Sadik O.A., Method and apparatus for pulsed electrochemical detection using polymer electroactive electrodes. // US5903451, 1994.
18. Giuseppe-Elie A., Chemical and biological sensors having electroactive polymer thin film attached to microfabricated devices and processing immobilised indicator moieties. // US5766934, 1994.
19. Tarasevich M.R., Orlov S.B., Shkolnikov E.I, The electrochemistry of polymers, Moscow, 1990.
20. Laboratory Techniques in Electroanalytical Chemistry, New York, 1996.
21. Bard A.J., Faulkner L.R., Electrochemical Methods. Fundamentals and Application, New York, Chichester, Brisbane, Toronto, 1980.
22. Lewenstam A., Bobacka J., Ivaska A., Mechanism of ionic and redox sensitivity of p-type conducting polymers. Part 1. Theory. // Journal of Electroanalytical Chemistry, 368, 1994, 23-31.
23. Bobacka J., Gao Z., Ivaska A., Lewenstam A., Mechanism of ionic and redox sensitivity of p-type conducting polymers. Part 2. Experimental study of polypyrrole. // Journal of Electroanalytical Chemistry, 368, 1994, 33-41.
24. Michalska A., Lewenstam A., Ivaska A., Hulanicki A., Study of polypyrrole film as redox electrode. // Electroanalysis, 5, 1993, 261-263.
25. Michalska A., Lewenstam A., Potentiometric selectivity of p-doped polymer films. // Analytica Chimica Acta, 406, 2000, 159-169.
26. Bobacka J., Grzesczuk M., Ivaska A., Electron transfer at conducting polymer film electrodes: mechanism and kinetics of ferrocene oxidation at poly(3-octythiophene). // Journal of Electroanalytical Chemistry, 427, 1997, 63-69.
27. Hulanicki A., Michalska A., Lewenstam A., Bifunctionality of chemical sensors based on the conducting polymer polypyrrole. // Talanta, Vol. 41, No. 2, 1994, 323-325.
28. Damaskin B.., Petry 0., Electrochemistry, Moscow, 1987.
29. Zhao H., Price W.E., Wallace G.G., Effect of counterion employed during synthesis on the properties of polypyrrole membranes. // Journal of Membrane Science, 87, 1994, 47-56.
30. Gao Z., Bobacka J., Lewenstam A., Ivaska A., Electrochemical behaviour of polypyrrole film polymerised in indigo carmine solution. // Electrochimica Acta, Vol. 39, No.5, 1999, 755-762.
31. Gao Z., Bobacka J., Lewenstam A., Ivaska A., Electrochemical properties of polypyrrole films polymerised in the presence of Methylene Blue. // Synthetic Metals, 62, 1994, 117-123.
32. Adeloju S.B., Shaw S.J., Wallace G.G., Polypyrrole-based potentiometric biosensor for urea. Part 2. Analytical optimisation. // Analytica Chimica acta, 281, 1993, 621-627.
33. Taniguchi I., Yasukouchi K., Tsuji I., Fujiyasu T., Potential-causing membrane for immunosensor. // US4839017, 1987.
34. Wallace G.G., Lin Y.P., Preparation and application of conducting polymers containing chemically active counterions for analytical purposes. // Journal of Electroanalytical Chemistry, 247, 1988, 145-156.
35. Tatsuma T., Gondaira M., Watanabe T., Peroxidase-incorporated polypyrrole membrane electrodes. // Analytical Chemistry, 64, 1992, 1183-1187.
36. Sadik O.A., John M.J., Wallace G.G., Barnett D., Clarke C., Laing D.G., Pulsed amperometric detection of Thaumatin using antibody-containing poly(pyrrole) electrodes. // Analyst, Vol. 119, 1994.
37. Lu W., Zhao H., Wallace G.G., Pulsed electrochemical detection of proteins using conducting polymer based sensors. // Analytica Chimica Acta, 315, 1995, 27-32.
38. Lu W., Zhao H., Wallace G.G., Detection of cytochrome C using a conducting polymer mediator containing electrode. // Electroanalysis, 8, No. 3, 1996, 248-251.
39. Lu W., Nguyen T.A., Wallace G.G., Protein detection using conducting polymer microarrays. // Electroanalysis, 10, No. 16, 1998, 1101-1107.
40. Barisci J.N., Hughes D., Minett~A., Wallace G.G., Characterisation and analytical use of a polypyrrole electrode containing anti-human serum albumin. // Analytica Chimica Acta, 371, 1998, 39-98.
41. Adelogu S.B., Moline A.N., Fabrication an ultra-thin polypyrrole-glucose oxidase film from supporting electrolyte-free monomer solution for potentiometric biosensing of glucose. // Biosensors & Bioelectronics, 16, 2001, 133-139.
42. Guiseppi-Elie A., Method of measuring an analyte by measuring electrical resistance of a polymer film reacting with the analyte. // US5312762, 1991.
43. Guiseppi-Elie A., Chemical and biological sensors having electroactive polymer thin films attached to microfabricated devices and possessing immobilised indicator moieties. // US5766934, 1994.
44. Lewenstam A., Matuszewski W., Trojanowicz M., Procedure and apparatus for the determination of concentration of ammonia, and a procedure for the manufacturing of a detector. // US5498323, 1999.
45. Partridge A.C., Harris P.D., Andrews M.K., Deposition of thin electroconductive polymer film of desired resistance for gas sensing applications. // WO9811279A1, 1997.
46. Wallace G.G., Antibody containing electrode. // WO8911649, 1988.
47. Kasparov S.V., Farmakovsky D.A., Electrochemical immunoassay. // WO 96/02001, 1994.
48. Heiduschka P., Preschel M., Rosch M., Goprl W., Regeneration of an electropolymerised polypyrrole layer for the amperometric detection of ammonia. // Biosensors & Bioelectronics, Vol. 12, No. 12, 1997, 1227-1231.
49. Warriner K., Higson S., Christie I., Ashworth D., Vadgama P., Electrochemical characteristics of two model electropolymerised films for enzyme electrodes. // Biosensors & Bioelectronics, Vol. 11, No. 6/7, 1996, 615-623.
50. Farmakovski D.A., Milanovski E. Y., Cherkasov V.R., Biryukov Y. S., Komarov B.V., Method of electrochemical detection of immunoactive macromolecules. // WO 98/37409, 1998.
51. Farmakovski D.A., Milanovski E.Y., Cherkasov V.R., Biryukov Y.S., Leonardova 0., Method of electrochemical analysis of an analyte. // International patent application number PCT/GB99/02785 filed 24 August 1999, published as WO 00/11473, 2 March 2000.
52. Pei Q., Qian R., Protonation and deprotonation of polypyrrole chain in aqueous solutions. // Synthetic Metals, 45, 1991, 35-48.
53. Techniques of electrochemistry, New York, 1972.
【図面の簡単な説明】
【０１６４】
【図１】図１ａ〜図１ｄはストレプトアビジンがコーティングされたポリピロール電位差測定センサからの電位差測定応答と、異なる濃度のピロールを含有する重合溶液から成長したポリピロール膜がコーティングされた電位差測定センサのためのビオチン化ホースラディッシュペルオキシダーゼ（Ｂｔ−ＨＲＰ）の濃度との関係を示す。
【図２】図２ａ〜図２ｄはストレプトアビジンがコーティングされたポリピロール電位差測定センサからの電位差測定応答と、異なる濃度のＳＤＳを含有する重合溶液から成長したポリピロール膜がコーティングされた電位差測定センサのためのホースラディッシュペルオキシダーゼ（ＨＲＰ）の濃度との関係を示す。
【図３】分析応答時の上限電位における変動の結果と、ポリピロールをコーティングした電位差センサの場合の曲線の形状（信号対ＨＲＰ濃度）とを示す。
【図４】分析応答時の、作用電極を流れる電荷量の変動の結果と、ポリピロールをコーティングした電位差センサの場合の構成曲線の形状とを示す。
【図５】ビオチン化ＨＲＰ（Ｂｔ−ＨＲＰ）に対する応答時の、種々の定電流ポリピロール成長法の結果を示す。各成長法は、各工程を、１０〜１０００秒間実施することができる一連の定電流制御電流工程からなる。
【図６】ビオチン化ＨＲＰ（Ｂｔ−ＨＲＰ）に対する応答時の電極デザインの結果を示す。「直線状」電極デザインは、該電極の幅が、該電極の長さよりもかなり小さい電極デザインからなる。「円形」デザインは、円形又はディスク状の電極からなる。
【図１ａ】
2005501254.tif 000004
【図１ｂ】
2005501254.tif 000005
【図１ｃ】
2005501254.tif 000006
【図１ｄ】
2005501254.tif 000007
【図２ａ】
2005501254.tif 000008
【図２ｂ】
2005501254.tif 000009
【図２ｃ】
2005501254.tif 000010
【図２ｄ】
2005501254.tif 000011
【図３】
2005501254.tif 000012
【図４】
2005501254.tif 000013
【図５】
2005501254.tif 000014
【図６】
2005501254.tif 000015
【国際公開パンフレット】
2005501254.tif 000016
2005501254.tif 000017
2005501254.tif 000018
2005501254.tif 000019
2005501254.tif 000020
2005501254.tif 000021
2005501254.tif 000022
2005501254.tif 000023
2005501254.tif 000024
2005501254.tif 000025
2005501254.tif 000026
2005501254.tif 000027
2005501254.tif 000028
2005501254.tif 000029
2005501254.tif 000030
2005501254.tif 000031
2005501254.tif 000032
2005501254.tif 000033
2005501254.tif 000034
2005501254.tif 000035
2005501254.tif 000036
2005501254.tif 000037
2005501254.tif 000038
2005501254.tif 000039
2005501254.tif 000040
2005501254.tif 000041
2005501254.tif 000042
2005501254.tif 000043
2005501254.tif 000044
2005501254.tif 000045
2005501254.tif 000046
2005501254.tif 000047
2005501254.tif 000048
2005501254.tif 000049
2005501254.tif 000050
2005501254.tif 000051
2005501254.tif 000052
2005501254.tif 000053
2005501254.tif 000054
2005501254.tif 000055
2005501254.tif 000056
2005501254.tif 000057
2005501254.tif 000058
2005501254.tif 000059
2005501254.tif 000060
2005501254.tif 000061
2005501254.tif 000062
2005501254.tif 000063
2005501254.tif 000064
2005501254.tif 000065
2005501254.tif 000066
2005501254.tif 000067
2005501254.tif 000068
2005501254.tif 000069
2005501254.tif 000070
2005501254.tif 000071
2005501254.tif 000072
2005501254.tif 000073
2005501254.tif 000074
2005501254.tif 000075
2005501254.tif 000076
2005501254.tif 000077
2005501254.tif 000078
2005501254.tif 000079
2005501254.tif 000080
2005501254.tif 000081
2005501254.tif 000082
2005501254.tif 000083
2005501254.tif 000084
2005501254.tif 000085
2005501254.tif 000086
2005501254.tif 000087
2005501254.tif 000088
2005501254.tif 000089
2005501254.tif 000090
2005501254.tif 000091
2005501254.tif 000092
2005501254.tif 000093
2005501254.tif 000094
2005501254.tif 000095
2005501254.tif 000096
【手続補正書】
【提出日】平成15年12月10日(2003.12.10)
【手続補正１】
【補正対象書類名】特許請求の範囲
【補正対象項目名】全文
【補正方法】変更
【補正の内容】
【特許請求の範囲】
【請求項１】
導電性電極に導電性ポリマーをコーティングすることにより、高感度の電位差測定センサを製造する方法であって、
（ａ）０．００２〜０．０５Ｍの範囲の濃度の導電性ポリマーからなる単量体単位と、ドーピング剤としても作用する、０．０００１〜０．００５Ｍの範囲の濃度の支持電解質とを備える、電気化学重合のための水溶液を作成する工程と、
（ｂ）電気化学重合のための前記水溶液と、補助電極と、導電性ポリマーがコーティングされる一つ又はそれ以上の作用電極と、任意の参照電極とを備える電気化学重合セルを構成する工程と、
（ｃ）以下の電気化学的方法、すなわち、
（i）コーティングされる前記作用電極と前記補助電極との間のＡｇ／ＡｇＣｌ参照電極に対して、−０．２〜＋０．２Ｖの範囲の周期的な電圧を印加することと、
（ii）作用電極を流れる電荷の総量が、１０〜２５０ｍＣ／ｃｍ２の範囲内に収まるように、所定時間、コーティングされる作用電極と補助電極との間に、０．０１〜１ｍＡ／ｃｍ２の範囲の所定の電流密度で、単一又は複数の電流工程において一定の電流を印加することと、
（iii）前記作用電極を流れる電荷の総量が、１０〜２５０ｍＣ／ｃｍ２の範囲内に収まるように、所定時間、コーティングされる作用電極と参照電極との間に、０〜３Ｖの範囲で、単一又は複数の電圧工程において一定の電圧を印加することと、
（iv）前述した全ての溶液濃度及び電気化学パラメータが厳守される、他のいずれかの電気化学的手法と
のうちの少なくとも一つを用いた、前記電気化学重合溶液からのポリマーの電気化学合成によって、前記作用電極にポリマーフィルムをコーティングする工程と
を含む方法。
【請求項２】
導電性ポリマーで導電性電極をコーティングすることにより高感度電位差測定センサを製造する方法であって、工程（ｃ）において、２つ又はそれ以上の電流工程が定電流法において適用される、請求項１に記載の方法。
【請求項３】
導電性ポリマーで導電性電極をコーティングすることにより高感度電位差測定センサを製造する方法であって、工程（ｃ）において、２つ又はそれ以上の電圧工程が定電圧法において適用される、請求項１に記載の方法。
【請求項４】
導電性ポリマーで導電性電極をコーティングすることにより高感度電位差測定センサを製造する方法であって、工程（ｃ）において、好ましくは、定電流法、変動電圧法、定電圧法、又は他の電気化学法から選択された、２つ又はそれ以上の重合法が適用される、請求項１に記載の方法。
【請求項５】
前記方法（i）において、周期電圧が、１〜１５周期印加される、請求項１に記載の方法。
【請求項６】
前記方法（ii）において、施す電流工程の数が、１〜５である、請求項１に記載の方法。
【請求項７】
工程（ｃ）において、前記電気化学法（i）、（ii）、（iii）及び（iv）は、前記電気化学重合溶液からのポリマーの電気化学合成により、前記電極をポリマーフィルムでコーティングするために、連続的又はいずれかの組合せで実行される、請求項１に記載の方法。
【請求項８】
工程（ｃ）が、電気化学法（i）及び（ii）又は（ii）及び（iii）を連続的に実行することを備える、請求項２に記載の方法。
【請求項９】
前記電気化学重合溶液中の、前記導電性ポリマーからなる単量体単位と支持電解質の濃度の比が、２：１〜３０：１の範囲、より好ましくは、５：１〜３０：１の範囲である、請求項１〜請求項８のいずれか一項に記載の方法。
【請求項１０】
前記電気化学重合溶液中の、前記導電性ポリマーからなる単量体単位と支持電解質の濃度の比が、２５：１程度である、請求項９に記載の方法。
【請求項１１】
前記導電性ポリマーからなる単量体単位が、ピロール、チオフェン、フラン又はそれらの混合物である、請求項１〜請求項１０のいずれか一項に記載の方法。
【請求項１２】
硫酸ドデシルナトリウムを前記支持電解質として使用する、請求項１〜請求項１１のいずれか一項に記載の方法。
【請求項１３】
単一の重合反応での２つ又はそれ以上の高感度電位差測定センサの製造に用いる方法であって、工程（ｂ）の電気化学重合のための前記セルにおいて、コーティングすべき２つ又はそれ以上の電極が、１つの共通の電気的接触を有する１つのユニットに組み合わせられる、請求項１〜請求項１２のいずれか一項に記載の方法。
【請求項１４】
変動電圧法又は定電流法でコーティングすべき全ての電極が、前記補助電極から等距離に配置されている、請求項１３に記載の方法。
【請求項１５】
コーティングすべき全ての電極が、前記参照電極から好ましくは等距離に配置されている、請求項１３又は請求項１４に記載の方法。
【請求項１６】
（ｄ）工程（ｃ）で得られた、導電性ポリマーをコーティングした電極を、脱イオン水中で洗浄する工程と、
（ｅ）前記導電性ポリマー層から非結合水を除去する工程とからなる追加的な工程と
を更に含む、請求項１〜請求項１５のいずれか一項に記載の方法。
【請求項１７】
工程（ｄ）において、導電性ポリマーをコーティングした電極を、該導電性ポリマー及び支持電解質の単量体単位のトレースが検出できなくなるまで、脱イオン水で洗浄する、請求項１６に記載の方法。
【請求項１８】
工程（ｅ）において、前記非結合水が、前記電極を恒温器内で少なくとも８時間加熱することにより、前記導電性ポリマー層から除去される、請求項１６又は請求項１７に記載の方法。
【請求項１９】
前記加熱温度が、２５〜５０℃、好ましくは、３０〜４０℃の範囲内である、請求項１８に記載の方法。
【請求項２０】
工程（ｅ）において、前記非結合水が、凍結乾燥によって前記導電性ポリマー層から除去される、請求項１６又は請求項１７に記載の方法。
【請求項２１】
導電性ポリマーをコーティングした電位差測定センサの分析感度を検査する方法であって、当該方法が、以下の連続する工程、すなわち、
（ａ）受動吸着により、前記センサにストレプトアビジンをコーティングする工程と、
（ｂ）前記ストレプトアビジンをコーティングしたセンサに、スクロース保護膜を施すか、あるいは、工程ａ）においてストレプトアビジンと共に施す工程と、
（ｃ）工程（ｂ）で得られ、洗浄した前記センサを、所定時間、既知の濃度のビオチン標識ホースラディッシュペルオキシダーゼを含有する溶液と接触させる工程と、
（ｄ）前記センサ及び参照電極の両方を、水素ドナーを含む塩基性電解質溶液に浸漬したときの、該センサと参照電極間の電位差を監視する工程と、
（ｅ）前記塩基性電解質溶液を、ホースラディッシュペルオキシダーゼのための基質を追加的に含むことを除いて、該塩基性電解質溶液と同一の組成を有するエンハンサー電解質溶液と置換し、該エンハンサー電解質溶液中に浸漬されたときの、前記センサと参照電極間の電位差を監視する工程と、
（ｆ）工程（ｄ）及び（ｅ）で得られた電位差の測定値の差を計算し、得られた結果を、予め規定された基準となるセンサの使用によって得られた基準結果と比較する工程と
を含む方法。
【請求項２２】
前記スクロース保護膜を施す工程が、前記センサをスクロースの水溶液中に浸漬した後に、該センサを乾燥させることによって実施される、請求項２１に記載の方法。
【請求項２３】
工程（ａ）及び（ｂ）が、スクロース溶液中のストレプトアビジンの滴下を前記センサに施した後、該センサを乾燥させることによって同時に実施される、請求項２１に記載の方法。
【請求項２４】
前記水素ドナーが、ホースラディッシュペルオキシダーゼとの相互作用の結果としてのその酸化還元状態の大きな変化を有し、それにより高電位測定応答を実現できる水素ドナーである、請求項２１〜請求項２３のいずれか一項に記載の方法。
【請求項２５】
前記水素ドナーが、０．１ｎｇ／ｍｌのビオチン化ＨＲＰの場合に、ホースラディッシュペルオキシダーゼとの相互作用の結果として、少なくとも１０ｍＶのセンサ電位差測定応答を可能にする水素ドナーである、請求項２４に記載の方法。
【請求項２６】
前記水素ドナーが、コニフェロール、グアイヤコール又はＭＢＴＨである、請求項２４に記載の方法。
【請求項２７】
前記ホースラディッシュペルオキシダーゼのための基質が、過ホウ酸ナトリウム又は過酸化水素である、請求項２１〜請求項２６のいずれか一項に記載の方法。
【請求項２８】
有機過酸化物が、ホースラディッシュペルオキシダーゼのための基質として使用される、請求項２１〜請求項２６のいずれか一項に記載の方法。
【請求項２９】
前記有機過酸化物が、メチルヒドロペルオキシド、エチルヒドロペルオキシド又はｐ−ニトロペルオキシ安息香酸である、請求項２８に記載の方法。
【請求項３０】
導電性ポリマーでコーティングされた導電性電極を備える電位差測定センサを前処理する方法であって、
（ａ）導電性電極を、導電性ポリマー及び支持電解質の単量体単位を備える重合溶液からの電気化学重合により、導電性ポリマーでコーティングすることと、
（ｂ）工程（ａ）で得られた、導電性ポリマーをコーティングした電極を、脱イオン水中で洗浄することと、
（ｃ）導電性ポリマー層から非結合水を除去することと
を含む方法。
【請求項３１】
工程（ｂ）において、前記導電性ポリマーをコーティングした電極が、前記導電性ポリマー及び支持電解質の単量体単位のトレースが検出できなくなるまで、脱イオン水で洗浄される、請求項３０に記載の方法。
【請求項３２】
工程（ｃ）において、前記電極を恒温器内で少なくとも８時間加熱することにより、前記非結合水を前記導電性ポリマー層から除去する、請求項３０又は請求項３１に記載の方法。
【請求項３３】
前記加熱温度が、２５〜５０℃、好ましくは、３０〜４０℃の範囲内である、請求項３２に記載の方法。
【請求項３４】
工程（ｅ）において、前記非結合水が、凍結乾燥によって前記導電性ポリマー層から除去される、請求項３０又は請求項３１に記載の方法。
【請求項３５】
受容体又は生体受容体又は蛋白質でコーティングされた導電性ポリマーを有する導電性電極を備える電位差測定センサであって、保護物質からなるコーティングが、前記導電性ポリマーの上面に施されている、電位差測定センサ。
【請求項３６】
前記保護物質が、蛋白質安定剤である、請求項３５に記載の電位差測定センサ。
【請求項３７】
前記保護物質がスクロース、トレハロース、イノシトール、セロビオース、ラクチトール、又はポリマー、好ましくはデキストラン又はポリグリコールを有するそれらの混合物である、請求項３６に記載の電位差測定センサ。
【請求項３８】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記分析物が、前記固定された又は吸着した受容体に結合するように、前記試料を含む検査溶液と接触させる工程と、
（ｃ）前記センサを、固定された又は吸着した受容体に結合する場所とは異なる場所で、前記分析物に結合することができる第２の受容体を含む溶液に接触させる工程であって、前記第２の受容体が、ペルオキシダーゼである少なくとも一つの酵素標識と共役する工程と、
（ｄ）前記センサ及び参照電極の両方を、ペルオキシダーゼとの相互作用の結果として、非常に大きなその酸化還元状態の変化を呈し、それにより高電位差測定応答を実現できる水素ドナーである水素ドナーを備える塩基性電解質溶液に浸漬したときの、該センサと参照電極間の電位差を監視する工程と、
（ｅ）前記センサ及び参照電極を、前記酵素のための基質を追加的に含むことを除いて、前記塩基性電解質溶液と同一の組成を有するエンハンサー電解質溶液に移し、該エンハンサー電解質溶液中に浸漬されたときの、該センサと参照電極間の電位差を監視する工程と、
（ｆ）工程（ｄ）及び（ｅ）で得られた電位差の測定値の差を計算し、得られた結果を前記試料中の分析物の濃度と関連付ける工程と
を含む方法。
【請求項３９】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記所望の分析物が、前記固定された又は吸着した受容体に結合するように、前記試料を含む検査溶液と接触させる工程と、
（ｃ）前記センサを、前記固定された又は吸着した受容体に結合することができる拮抗生体分子を含む溶液と接触させる工程であって、前記拮抗生体分子が、ペルオキシダーゼである少なくとも一つの酵素と共役する工程と、
（ｄ）前記センサ及び参照電極の両方を、ペルオキシダーゼとの相互作用の結果として、非常に大きなその酸化還元状態の変化を呈し、それにより高電位差測定応答を実現できる水素ドナーである水素ドナーを備える塩基性電解質溶液に浸漬したときの、該センサと参照電極間の電位差を監視する工程と、
（ｅ）前記センサ及び参照電極を、前記酵素のための基質を追加的に含むことを除いて、前記塩基性電解質溶液と同一の組成を有するエンハンサー電解質溶液に移し、該エンハンサー電解質溶液中に浸漬したときの、該センサと参照電極間の電位差を監視する工程と、
（ｆ）工程（ｄ）及び（ｅ）で得られた電位差の測定値の差を計算し、得られた結果を前記試料中の分析物の濃度と関連付ける工程と
を含む方法。
【請求項４０】
前記水素ドナーが、ペルオキシダーゼとの相互作用の結果として、対象の分析物濃度に対して、少なくとも１０ｍＶのセンサ電位差測定応答を可能にする水素ドナーである、請求項３８又は請求項３９に記載の方法。
【請求項４１】
前記水素ドナーが、コニフェロール、グアイヤコール又はＭＢＴＨである、請求項４０に記載の方法。
【請求項４２】
前記ペルオキシダーゼ基質が、過ホウ酸ナトリウム、過酸化水素又は有機過酸化物である、請求項４０〜請求項４１のいずれか一項に記載の方法。
【請求項４３】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記分析物が、前記固定された又は吸着した受容体に結合するように、前記試料を含む検査溶液と接触させる工程と、
（ｃ）前記センサを、固定された又は吸着した受容体に結合する場所とは異なる場所で、前記分析物に結合することができる第２の受容体を含む溶液に接触させる工程であって、前記第２の受容体が、ペルオキシダーゼと共役する工程と、
（ｄ）前記センサ及び参照電極の両方を塩基性電解質溶液に浸漬したときの、該センサと参照電極間の電位差を監視する工程と、
（ｅ）前記センサ及び参照電極を、ペルオキシダーゼ基質を追加的に含むことを除いて、前記塩基性電解質溶液と同一の組成を有するエンハンサー電解質溶液に移し、該エンハンサー電解質溶液中に浸漬したときの、該センサと参照電極間の電位差を監視する工程であって、前記ペルオキシダーゼ基質が、過ホウ酸ナトリウム、過酸化水素又は有機過酸化物である、工程と、
（ｆ）工程（ｄ）及び（ｅ）で得られた電位差の測定値の差を計算し、得られた結果を前記試料中の分析物の濃度と関連付ける工程と
を含む方法。
【請求項４４】
試料中の分析物の電気化学的検出方法であって、
（ａ）導電性ポリマーコーティングを有する電位差測定センサを準備する工程であって、該コーティングが、試料中の検出すべき所望の分析物に結合することができる、該コーティング中に固定された、あるいは、該コーティングに吸着した受容体を有する工程と、
（ｂ）前記センサを、前記分析物が、前記固定された又は吸着した受容体に結合するように、前記試料を含む検査溶液と接触させる工程と、
（ｃ）前記センサを、前記固定された又は吸着した受容体に結合することができる拮抗生体分子を含む溶液と接触させる工程であって、前記拮抗生体分子がペルオキシダーゼと共役する工程と、
（ｄ）前記センサ及び参照電極の両方を塩基性電解質溶液に浸漬したときの、該センサと参照電極間の電位差を監視する工程と、
（ｅ）前記センサ及び参照電極を、ペルオキシダーゼ基質を追加的に含むことを除いて、前記塩基性電解質溶液と同一の組成を有するエンハンサー電解質溶液に移し、該エンハンサー電解質溶液中に浸漬したときの、該センサと参照電極間の電位差を監視する工程であって、前記ペルオキシダーゼ基質が、過ホウ酸ナトリウム、過酸化水素又は有機過酸化物である、工程と、
（ｆ）工程（ｄ）及び（ｅ）で得られた電位差の測定値の差を計算し、得られた結果を前記試料中の分析物の濃度と関連付ける工程と
を含む方法。
【請求項４５】
前記有機過酸化物が、メチルヒドロペルオキシド、エチルヒドロペルオキシド又はｐ−ニトロペルオキシ安息香酸である、請求項４３又は請求項４４に記載の方法。
【国際調査報告】
2005501254.tif 000097
2005501254.tif 000098
2005501254.tif 000099
2005501254.tif 000100
2005501254.tif 000101